【事件の表示】
　上記当事者間の特許第５３１１１６８号発明「液晶組成物及びそれを用いた液晶表示素子」の特許無効審判事件について、次のとおり審決する。
【結　論】
　特許第５３１１１６８号の特許請求の範囲を訂正請求書に添付された訂正特許請求の範囲のとおり、請求項１ないし７の一群の請求項ごとに訂正することを認める。
　本件の請求項１、３及び５ないし７に係る発明についての特許に対する審判請求は、成り立たない。
　本件の請求項２及び４に係る発明についての特許に対する審判請求は、不適法であるから、却下する。
　審判費用は、７分し、請求人がその５、被請求人がその２をそれぞれ負担すべきものとする。
【理　由】
第１　請求の趣旨・手続の経緯
　
１．設定登録までの経緯
　本件特許第５３１１１６８号に係る出願（特願２０１２−５５５２２２号）は、２０１２年１０月５日の国際出願日になされたものとみなされる国際特許出願であり、平成２５年７月１２日に特許権の設定登録がなされたものである。
　
２．本件請求の趣旨及びその理由の概要
　請求人は、平成２６年４月３０日付けで「特許第５３１１１６８号の請求項１〜７に係る発明についての特許を無効とする。審判費用は被請求人の負担とする。との審決を求める。」という趣旨の本件審判を請求し、各特許を無効とすべき理由につき、概略、下記の理由を提示するとともに、下記証拠方法を提示した。
　
　本件発明１ないし７は、甲第１号証に記載された発明、甲第２号証に記載された発明、甲第３号証に記載された発明、甲第４号証に記載された発明、又は甲第５号証に記載された発明であるから、特許法第２９条第１項第３号の規定に該当し特許を受けることができないものである。よって、その特許は特許法第１２３条第１項第２号の規定に該当し、無効とすべきものである。
　
請求人が請求時に提示の証拠方法：
甲第１号証：国際公開第２０１０／１３１６１４号
甲第２号証：国際公開第２０１０／０９００７６号
甲第３号証：国際公開第２０１１／０６５２９９号
甲第４号証：特開２０１０−２７０１７８号公報
甲第５号証：特開２００９−１８５２８５号公報
（以下、「甲１号証」などを「甲１」などと略していうことがある。）
　
３．第１回口頭審理までの手続の経緯
　本件審判は、上記２．の請求の趣旨及び理由により請求されたものであり、以降の第１回口頭審理までの手続の経緯は、以下のとおりである。（なお、以下、審判被請求人を「被請求人」という。）
　平成２６年　５月２１日付け　答弁指令・請求書副本の送付
　平成２６年　７月１８日　　　答弁書・訂正請求書
　平成２６年　７月２４日付け　弁駁指令（請求人あて）
　　　　　　　　　　　　　　　・答弁書及び訂正請求書の各副本送付
　平成２６年　８月２６日　　　弁駁書
　平成２６年１０月１６日付け　弁駁書副本送付
　平成２６年１０月２３日付け　審理事項通知書（両当事者あて）
　平成２６年１２月１１日　　　口頭審理陳述要領書（請求人）
　　　　　　　　　　同日　　　口頭審理陳述要領書（被請求人）
　平成２６年１２月２５日　　　第１回口頭審理
　
４．答弁の趣旨
　被請求人は、「本件無効審判の請求は成り立たない、審判費用は請求人の負担とするとの審決を求める。」との趣旨の答弁をし、請求人が主張する上記無効理由は、いずれも理由がない旨の主張をしている。
　
５．弁駁書における請求人が主張する無効理由
　請求人は、上記平成２６年８月２６日付け弁駁書において、本件特許の訂正が請求されたことに起因して必要となったとして、新たに下記（１）ないし（３）の各無効理由につき主張し、下記証拠方法を提示した。
　
（１）訂正後の請求項１〜７は、甲第１号証、甲第２号証、又は甲第３号証に記載された発明に基いて当業者が容易に発明をすることができたものであるから、無効とされるべきであり（無効理由Ａ）
（２）訂正後の請求項１〜４、６、７は、甲第１号証、甲第６号証に記載された発明に基いて、又は甲第３号証、甲第６号証に記載された発明に基いて当業者が容易に発明をすることができたものであるから、無効とされるべきであり（無効理由Ｂ）
（３）訂正後の請求項１〜４、７は、甲第７号証、又は甲第８号証に記載された発明であるから、またはそれらに基いて当業者が容易に発明をすることができたものであるから、無効とされるべきである（無効理由Ｃ）。
＜新たな証拠方法＞
甲第６号証：国際公開第２０１２／０２０６４２号
甲第７号証：特開２０１０−５３２１１号公報
甲第８号証：国際公開第２００９／０２８３６７号
　
６．請求人による無効理由の撤回
　請求人は、平成２６年１２月１１日付け口頭審理陳述要領書において、本件審判請求書で主張する甲４及び甲５に基づく新規性違反に係る無効理由及び甲１の実施例５による「甲１発明１」に基づく新規性違反に係る無効理由につき撤回した。
　また、請求人は、第１回口頭審理において、上記弁駁書及び口頭審理陳述要領書における「無効理由Ｂ」及び「無効理由Ｃ」につき撤回した。
（なお、上記各無効理由に係る主張の撤回につき、被請求人は上記口頭審理において同意した。）
　
７．第１回口頭審理以降の手続の経緯
　第１回口頭審理以降の手続の経緯は、以下のとおりである。
　平成２７年　５月１２日付け　審決の予告
　平成２７年　７月１４日　　　訂正請求書・上申書（被請求人）
　平成２７年　７月３１日付け　上申書副本送付（請求人あて）
　平成２７年　８月　３日付け　弁駁指令・訂正請求書副本送付
　平成２７年　９月　９日　　　弁駁書２
　平成２７年１２月　３日付け　弁駁書２副本送付（被請求人あて）
　平成２７年１２月　９日付け　審理終結通知
　平成２８年　１月１５日付け　審理再開通知
　平成２８年　１月２０日付け　審決の予告
　平成２８年　３月２２日　　　訂正請求書・上申書（被請求人）
　平成２８年　３月２９日付け　弁駁指令（請求人あて）
　　　　　　　　　　　　　　　・訂正請求書及び上申書の各副本送付
　平成２８年　４月２８日　　　弁駁書３
　平成２８年　６月　７日　　　上申書（被請求人・審理中止要請）
　平成２８年　６月　９日付け　上申書副本送付（請求人あて）
　平成２８年　６月１６日　　　上申書（請求人・審理中止不採用）
　平成２８年　６月２１日付け　通知書（両当事者あて・審理続行）
　　　　　　　　　　同日付け　弁駁書３副本送付（被請求人あて）
　　　　　　　　　　同日付け　上申書副本送付（被請求人あて）
　　　　　　　　　　同日付け　訂正拒絶理由通知
　　　　　　　　　　同日付け　職権審理結果通知（請求人あて）
　平成２８年　７月１５日　　　意見書（請求人）
　平成２８年　７月２５日　　　意見書（被請求人）・上申書（請求人）
　　　　　　　　　　同日　　　手続補正書（訂正請求書に係る）
　平成２８年　８月２５日付け　審理終結通知
　
（なお、本件審判においては、平成２８年３月２２日に新たな訂正請求がなされたから、それ以前の平成２６年７月１８日及び平成２７年７月１４日になされた各訂正請求については、特許法第１３４条の２第６項の規定により、いずれも取り下げられたものとみなす。）
　
８．弁駁書３における証拠方法の新たな提示
　請求人は、上記平成２８年４月２８日付け弁駁書３において、平成２８年３月２２日付け訂正請求に対する反論主張・立証を目的として下記の証拠方法を新たに提示した。
　
＜新たな証拠方法＞
甲第９号証　：国際公開第２００８／１０２６４１号
甲第１０号証：特開２０１０−２７５３９０号公報
甲第１１号証：特開２００８−７７５２号公報
甲第１２号証：特開２０１１−２１３６１４号公報
甲第１３号証：特開２００８−１４４１３５号公報
甲第１４号証：特開２００５−３５９８５号公報
甲第１５号証：特開２００４−２８９４号公報
甲第１６号証：特開２００３−１８３６５５号公報
甲第１７号証：特開平７−１０１９０４号公報
甲第１８号証：特開２００３−３０７７２０号公報
甲第１９号証：国際公開第２０１０／０８４８２３号
　
第２　訂正の適否についての当審の判断
　
１．訂正請求及びその手続補正について
　平成２８年３月２２日付けの訂正請求は、願書に添付した特許請求の範囲（設定登録時のもの。）を、同訂正請求の請求書に添付した訂正特許請求の範囲のとおりに、一群の請求項ごとに訂正することを求めるものであるが、平成２８年７月２５日付けの手続補正書により当該訂正請求書につき補正されたので、当該補正の適否につきまず検討する。
　
（１）手続補正書の補正内容
　上記手続補正書では、以下のア．ないしウ．の点につき補正されている。
　
ア．訂正請求書の「（３）訂正事項（ア）訂正事項１」（第２頁第２３行−第３頁第２行）に、
「
前記Ａ
２
は１，４−フェニレン基を表し、前記Ｙ
２
は−ＯＣＦ
３
を
のうち、前記Ａ
２
は１，４−フェニレン基を表し、前記Ｙ
２
は−ＯＣＦ
３
を表す化合物
とあるのを、
「
前記Ａ
２
は１，４−フェニレン基を表し、前記Ｙ
２
は−ＯＣＦ
３
を表す化合物
と補正する。
　
イ．訂正請求書の「（３）訂正事項（カ）訂正事項６」（第５頁第２行−第８頁第６行）に、
「特許請求の範囲の請求項４に、「前記成分（Ａ）として、・・・
構成される、液晶組成物。」と訂正する。
とあるのを、
「特許請求の範囲の請求項４を削除する。」
と補正する。
　
ウ．訂正請求書の「（３）訂正事項（コ）訂正事項１０」（第９頁第１２行−第１０頁第１１行）の、
「（コ）訂正事項１０
　請求項７に記載されていた「請求項４・・・
液晶表示素子
を削除する。
　
（２）各補正の適否
　まず、上記ア．の補正につき検討すると、当該補正は、「訂正事項１」における重複誤記であることが明らかな記載を単に正すものであるから、当該「訂正事項１」に係る内容を実質的に変更するものではなく、訂正請求書の要旨を変更するものではない。
　次に、上記イ．の補正につき検討すると、当該補正により、「訂正事項６」に係る訂正対象である請求項４自体が削除されることとなり、本件無効審判に係る審理対象を変更拡張するものではないから、訂正請求書の要旨を変更するものとすべきものではない。
　さらに、上記ウ．の補正につき検討すると、当該補正は、「新たな請求項８」なる増項訂正事項である「訂正事項１０」を削除するものであり、本件無効審判に係る審理対象を変更拡張するものではないから、訂正請求書の要旨を変更するものとすべきものではない。
　したがって、上記ア．ないしウ．の各補正は、いずれも訂正請求書の要旨を変更するものではなく、適法なものである。
　
（３）補正後の訂正請求の内容
　上記（２）のとおり補正された平成２８年３月２２日付けの訂正請求は、願書に添付した特許請求の範囲（設定登録時のもの。）を、上記手続補正書に添付した訂正特許請求の範囲のとおりに、一群の請求項ごとに訂正することを求めるものであって、具体的には下記訂正事項１ないし９からなるものである。
　
（１）訂正事項１
　特許請求の範囲の請求項１に、「化合物を含有する誘電的に」とあるのを、「化合物
、のうち、前記Ａ
２
は１，４−フェニレン基を表し、前記Ｙ
２
は−ＯＣＦ
３
を表す化合物を
　
（２）訂正事項２
　特許請求の範囲の請求項１に、「１種又は２種類以上の化合物を含む」とあるのを、「２種類以上の化合物を含む」と訂正する。
　
（３）訂正事項３
　特許請求の範囲の請求項１に「含有する液晶組成物。」とあるのを、「含有する液晶組成物
であって、
　
前記成分（Ａ）として、式（１２．２）：
【化１０】
　
で表される化合物をさらに含有し、
　
前記成分（Ｂ）として、式（４．４）：
【化１１】
　
で表される化合物をさらに含有し、
　
前記式（４０）で表される化合物の含有量は、前記液晶組成物の総量に対して２９質量％以上である、
液晶組成物（ただし、式
【化１２】
　
（ここで、Ｒ
１
は、炭素数１から１２のアルキル、炭素数１から１２のアルコキシ、または炭素数２から１２のアルケニルであり；Ｘ
５
およびＸ
６
は独立して、水素またはフッ素であり；Ｙ
１
は、フッ素、塩素、またはトリフルオロメトキシである）で表される化合物の群から選択された少なくとも１つの化合物を含有し、そしてネマチック相を有する液晶化合物、並びに
液晶組成物の全重量に基づいて式
【化１３】
　
（ここで、Ｒ
１
は、炭素数１から１２のアルキル、炭素数１から１２のアルコキシ、炭素数２から１２のアルケニル、または任意の水素がフッ素で置き換えられた炭素数２から１２のアルケニルであり；Ｘ
１
およびＸ
２
は独立して、水素またはフッ素であり；Ｙ
１
は、フッ素またはトリフルオロメトキシである）で表される化合物の群から選択された少なくとも１つの化合物の割合が１０重量％以上である、正の誘電率異方性を有する液晶組成物、
を除く）。
　
（４）訂正事項４
　特許請求の範囲の請求項２を削除する。
　
（５）訂正事項５
　特許請求の範囲の請求項３に、「請求項１または２」とあるのを、「請求項
１
　
（６）訂正事項６
　特許請求の範囲の請求項４を削除する。
　
（７）訂正事項７
　特許請求の範囲の請求項５に、「請求項１から４のいずれか一項」とあるのを、「請求項１
または３
　
（８）訂正事項８
　特許請求の範囲の請求項６に、「請求項１から５のいずれか一項」とあるのを、「請求項１
、３、５
　
（９）訂正事項９
　特許請求の範囲の請求項７に、「請求項１から６のいずれか一項に記載の液晶組成物を用いたアクティブマトリックス駆動用液晶表示素子。」とあるのを、
「請求項
１に
ＰＳＶＡモード又はＰＳＡモードの
であって、
前記液晶組成物は一般式（Ｖ）
【化２４】
　
（式中、Ｘ
５１
及びＸ
５２
はそれぞれ独立して、水素原子又はメチル基を表し、Ｓｐ
１
及びＳｐ
２
は単結合を表し、
Ｓｐ
１
とＳｐ
２
の間の環構造
【化２５】
　
は、式（Ｖａ−１）から式（Ｖａ−３）
【化２６】
　
を表す。）で表される二官能モノマーを含有する、
アクティブマトリックス駆動用液晶表示素子。
　
２．訂正の適否に係る判断
　
（１）特許法第１３４条の２第１項ただし書各号に掲げる事項を目的とするか否かについて
　
ア．訂正事項１ないし３について
　請求項１に係る訂正事項である訂正事項１ないし３につき併せて検討すると、上記補正された訂正事項１に係る訂正により、請求項１の「一般式（２）」における並列的選択肢を減少させるとともに、訂正事項２に係る訂正により、請求項１の「一般式（９）」で表される化合物を２種以上使用することを規定し、訂正事項３に係る訂正により、当該訂正の前段部における「成分（Ａ）」として「式（１２．２）」で表される化合物と「成分（Ｂ）」として「式（４．４）」で表される化合物とを更に含有すること及び「式（４０）」で表される化合物の含有量の下限値につき２９重量％以上であることをそれぞれ直列的に付加すること並びに当該訂正の後段部における特定の化学構造を有する液晶化合物を含む液晶組成物の場合及び特定の化学構造を有する液晶化合物を一定量以上含有する液晶組成物の場合を除外する、いわゆる「除くクレーム」としているから、訂正事項１ないし３に係る各訂正により、請求項１に係る特許請求の範囲が実質的に減縮されていることが明らかである。
　してみると、訂正事項１ないし３に係る各訂正は、特許請求の範囲の減縮を目的とするものと認められる。
　
イ．訂正事項４及び６について
　訂正事項４及び６は、いずれも訂正前の請求項２及び４を削除するものであるから、特許請求の範囲の減縮を目的とするものと認められる。
　
ウ．訂正事項５、７及び８について
　訂正事項５、７及び８に係る各訂正は、引用する訂正前の請求項２及び４の削除に伴い、引用項番を削除して単に不整合を正したものであるから、明瞭でない記載の釈明を目的とするものと認められる。
　
エ．訂正事項９について
　訂正事項９に係る訂正は、訂正前の請求項１を引用する請求項７につき、上記ア．で示したとおりの訂正された請求項１を引用するものとし、更に液晶表示素子のモード種別について規定するとともに、「一般式（Ｖ）」で表される化合物を使用することを直列的に付加するものであるから、訂正事項９に係る訂正により、請求項７に係る特許請求の範囲が実質的に減縮されていることが明らかである。
　してみると、訂正事項９に係る訂正は、特許請求の範囲の減縮を目的とするものと認められる。
　
オ．小括
　以上のとおり、本件訂正に係る訂正事項１ないし９に係る訂正は、特許請求の範囲を減縮することを目的とするものであるか、明瞭でない記載の釈明を目的とするものであるから、特許法第１３４条の２第１項ただし書第１号又は第３号に掲げる事項を目的とするものであると認められる。
　
（２）特許法第１３４条の２第９項で準用する同法第１２６条第５項の規定に適合するか否かについて
　
ア．訂正事項１、２、４ないし９について
　上記訂正事項１、２、４ないし９に係る訂正により、各請求項に加入された事項は、いずれも本件訂正に係る特許の願書に添付した特許請求の範囲、明細書又は図面（以下「本件特許明細書等」という。）に記載された事項であることが明らかであって、本件特許明細書等のすべての記載を総合することにより導かれる技術的事項との関係において、新たな技術的事項を導入しないものと認められる。
　また、他の請求項の記載を引用する請求項における引用請求項の削除に係る訂正についても、本件特許明細書等に記載した事項に基づく複数の請求項の引用関係の一部を単に削除したものであるから、本件特許明細書等のすべての記載を総合することにより導かれる技術的事項との関係において、新たな技術的事項を導入しないものと認められる。
　したがって、訂正事項１、２、４ないし９に係る訂正は、本件特許明細書等に記載した事項の範囲内でしたものと認められる。
　
イ．訂正事項３について
　上記訂正事項３に係る訂正につき検討すると、当該訂正の前段部における「成分（Ａ）」として「式（１２．２）」で表される化合物と「成分（Ｂ）」として「式（４．４）」で表される化合物とを更に含有すること及び「式（４０）」で表される化合物の含有量の下限値につき２９重量％以上であることをそれぞれ直列的に付加することは、本件特許明細書等に記載された事項であることが明らかであって、本件特許明細書等のすべての記載を総合することにより導かれる技術的事項との関係において、新たな技術的事項を導入しないものと認められる。
　また、当該訂正の後段部における特定の化学構造を有する液晶化合物を含む液晶組成物の場合及び特定の化学構造を有する液晶化合物を一定量以上含有する液晶組成物の場合を除外する、いわゆる「除くクレーム」とすることは、訂正前の請求項１に記載した事項で特定される発明における一部の態様を単に除外するものであって、当該除外によって、本件特許明細書等の記載に基づかない効果の発現等の新たな技術的事項が導入されるものでもない。
　したがって、上記訂正事項３に係る訂正は、本件特許明細書等のすべての記載を総合することにより導かれる技術的事項との関係において、新たな技術的事項を導入しないものと認められるから、本件特許明細書等に記載した事項の範囲内でしたものと認められる。
　
ウ．新規事項の追加の有無に係るまとめ
　以上のとおりであるから、上記訂正事項１ないし９に係る訂正は、本件特許明細書等に記載した事項の範囲内でしたものである。
　
（３）特許法１３４条の２第９項で準用する同法第１２６条第６項の規定に適合するか否かについて
　
ア．訂正事項１ないし９について
　訂正事項１ないし９に係る各訂正は、いずれも旧請求項１及び同項を引用する旧請求項２、３及び５ないし７を、新請求項１及び同項を引用する新請求項３及び５ないし７とするもの（請求項２及び４は削除）であるところ、訂正事項１ないし３により、旧請求項１について、「一般式（２）」の部分的化学構造に係る並列的選択肢を限定し（訂正事項１）、「一般式（９）」で表される化合物につき「１種又は２種以上の化合物を含む」としていたものを「２種以上の化合物を含む」と限定し（訂正事項２）、また、「成分（Ａ）」として「式（１２．２）」で表される化合物と「成分（Ｂ）」として「式（４．４）」で表される化合物とを更に含有すること及び「式（４０）」で表される化合物の含有量の下限値につき２９重量％以上であること（訂正事項３）を直列的に付加することにより特許請求の範囲を減縮するとともに、特定の化学構造を有する液晶化合物を含む液晶組成物の場合及び特定の化学構造を有する液晶化合物を一定量以上含有する液晶組成物の場合を除外する、いわゆる「除くクレーム」とすることにより（訂正事項３）、更に新請求項１のとおりに特許請求の範囲を減縮しようとするものと認められるものであるから、新請求項１及び同項を引用する新請求項３及び５ないし７についても、いずれも特許請求の範囲が減縮されているものと認められる。
　また、上記（２）で示したとおり、訂正事項１ないし９に係る各訂正は、いずれも本件特許明細書等に記載した事項の範囲内でしたものである。
　してみると、訂正事項１ないし９に係る各訂正は、いずれも特許請求の範囲を実質上拡張又は変更するものではない。
　
イ．小括
　以上のとおり、本件の訂正事項１ないし９に係る各訂正は、いずれも特許法第１３４条の２第９項で準用する同法第１２６条第５項の規定に適合するものである。
　
３．訂正に係るまとめ
　以上のとおりであるから、本件訂正は、特許法１３４条の２第１項ただし書第１号又は第３号に掲げる事項を目的とするものであり、かつ、同法同条第９項で準用する同法第１２６条第４項ないし第６項の各規定に適合するものである。
　よって、本件訂正を認める。
　
第３　請求人主張の無効理由について
　請求人が主張する無効理由の趣旨及び概略については、上記第１の２．で示したとおりであるが、その具体的な無効理由は、本件訂正を踏まえ、さらに請求人の一部の無効理由に係る撤回を含めると、以下の（１）及び（２）のとおりに整理することができる。
　
（１）訂正後の本件特許に係る請求項１、３及び５ないし７に記載された各発明は、いずれも甲１に記載された発明、甲２に記載された発明又は甲３に記載された発明であるから、特許法第２９条第１項第３号の規定に該当し特許を受けることができるものではなく（以下「無効理由１」という。）、
（２）訂正後の本件特許に係る請求項１、３及び５ないし７に記載された各発明は、いずれも甲１に記載された発明、甲２に記載された発明又は甲３に記載された発明に基づいて、その発明の属する技術の分野における通常の知識を有する者が特許出願前に容易に発明をすることができたものであり、特許法２９条２項の規定により、特許を受けることができるものではないから（以下「無効理由２」といいかえる。）、
いずれにしても、訂正後の請求項１、３及び５ないし７に記載された各発明についての本件特許は、特許法２９条の規定に違反してされたものであって、同法１２３条１項２号の規定に該当し、無効とすべきものである。
　
第４　当審の判断
　当審は、
請求人が主張する無効理由１又は無効理由２につき、いずれも理由がないものであるから、訂正後の請求項１、３及び５ないし７に係る発明についての特許は、いずれも無効とすべきものでなく、
また、訂正後の請求項２又は４については、いずれも削除されたことにより、請求項２及び４についての無効審判請求は、不適法なものとして却下すべきもの、
と判断する。
　以下、その理由につき詳述する。
　
Ｉ．本件特許に係る発明
　本件特許に係る発明は、上記本件訂正で訂正された請求項１、３及び５ないし７に記載された事項で特定される、以下のとおりのものである。
「【請求項１】
　正の誘電率異方性を有する液晶組成物であって、
　式（１）：
【化１】
　
で表される化合物および一般式（２）：
【化２】
　
（上記一般式（２）中、Ｒ２は、炭素原子数２〜５のアルキル基を表し、Ａ２は１，４−フェニレン基または１，４−シクロヘキシレン基を表し、Ｘ２１〜Ｘ２４はそれぞれ独立して、水素原子またはフッ素原子を表し、Ｕ２は単結合を表し、Ｙ２はフッ素原子または−ＯＣＦ３を表す。）で表される化合物
、のうち、前記Ａ
２
は１，４−フェニレン基を表し、前記Ｙ
２
は−ＯＣＦ
３
を表す化合物を
　式（４０）：
【化３】
　
で表される化合物および一般式（９）：
【化４】
　
（式中、Ｒ９１、Ｒ９２はそれぞれ独立して炭素原子数２〜５のアルキル基または炭素原子数２〜５のアルケニル基を表し、Ｘ９１、Ｘ９２はそれぞれ独立して水素原子またはフッ素原子を表す。）で表され
る２種類
であって、
　
前記成分（Ａ）として、式（１２．２）：
【化１０】
　
で表される化合物をさらに含有し、
　
前記成分（Ｂ）として、式（４．４）：
【化１１】
　
で表される化合物をさらに含有し、
　
前記式（４０）で表される化合物の含有量は、前記液晶組成物の総量に対して２９質量％以上である、
液晶組成物（ただし、式
【化１２】
　
（ここで、Ｒ
１
は、炭素数１から１２のアルキル、炭素数１から１２のアルコキシ、または炭素数２から１２のアルケニルであり；Ｘ
５
およびＸ
６
は独立して、水素またはフッ素であり；Ｙ
１
は、フッ素、塩素、またはトリフルオロメトキシである）で表される化合物の群から選択された少なくとも１つの化合物を含有し、そしてネマチック相を有する液晶化合物、並びに
液晶組成物の全重量に基づいて式
【化１３】
　
（ここで、Ｒ
１
は、炭素数１から１２のアルキル、炭素数１から１２のアルコキシ、炭素数２から１２のアルケニル、または任意の水素がフッ素で置き換えられた炭素数２から１２のアルケニルであり；Ｘ
１
およびＸ
２
は独立して、水素またはフッ素であり；Ｙ
１
は、フッ素またはトリフルオロメトキシである）で表される化合物の群から選択された少なくとも１つの化合物の割合が１０重量％以上である、正の誘電率異方性を有する液晶組成物、
を除く）。
【請求項２】（削除）
【請求項３】
　誘電的に正の成分（Ａ）として、一般式（８）
【化６】
　
（式中、Ｒ８は炭素原子数２〜５のアルキル基を表し、Ａ８は１，４−フェニレン基または１，４−シクロヘキシレン基を表し、Ｘ８６〜Ｘ８９はそれぞれ独立して水素原子またはフッ素原子を表す。）で表される１種又は２種類以上の化合物を含有する請求
項１に
【請求項４】（削除）
【請求項５】
　式（１０）
【化８】
　
で表される化合物を含有する請求項１
または３
【請求項６】
　誘電的に中性な成分（Ｂ）として、一般式（１６）
【化９】
　
（式中、Ｒ１６４は炭素原子数２〜５のアルキル基を表し、Ｒ１６５は炭素原子数１〜５のアルキル基またはアルコキシ基を表し、Ｘ１６１およびＸ１６２はそれぞれ独立して水素原子またはフッ素原子を表し、Ａ１６は１，４−フェニレン基または１，４−シクロヘキシレン基を表し、ｍ１６は０または１を表す。）で表される１種又は２種類以上の化合物を含有する請求項１
、３、５
【請求項７】
　請求項
１に
ＰＳＶＡモード又はＰＳＡモードの
であって、
前記液晶組成物は一般式（Ｖ）
【化２４】
　
（式中、Ｘ
５１
及びＸ
５２
はそれぞれ独立して、水素原子又はメチル基を表し、Ｓｐ
１
及びＳｐ
２
は単結合を表し、
Ｓｐ
１
とＳｐ
２
の間の環構造
【化２５】
　
は、式（Ｖａ−１）から式（Ｖａ−３）
【化２６】
　
を表す。）で表される二官能モノマーを含有する、
アクティブマトリックス駆動用液晶表示素子。
（以下、項番に従い「本件訂正発明１」ないし「本件訂正発明７」といい、併せて「本件訂正発明」ということがある。）
　
ＩＩ．各甲号証に記載された事項 
　請求人が提示した各甲号証には以下の事項が記載されている。
　
１．甲１
　甲１には、以下の（ａ−１）ないし（ａ−１０）の事項が記載されている。 
（ａ−１）
「［請求項１］第一成分として式（１）で表される化合物の群から選択された少なくとも１つの化合物、第二成分として式（２）で表される化合物の群から選択された少なくとも１つの化合物、第三成分として式（３）で表される化合物の群から選択された少なくとも１つの化合物、および第四成分として式（４）で表される化合物の群から選択された少なくとも１つの化合物を含有し、液晶組成物の全重量に基づいて、第三成分の割合が５重量％から８０重量％の範囲であり、そしてネマチック相を有する液晶組成物。
　
ここで、Ｒ１は、炭素数１から１２のアルキル、炭素数１から１２のアルコキシ、または炭素数２から１２のアルケニルであり；
Ｒ２およびＲ３は独立して、炭素数１から１２のアルキル、炭素数１から１２のアルコキシ、炭素数２から１２のアルケニル、または任意の水素がフッ素で置き換えられた炭素数２から１２のアルケニルであり；
Ｚ１、Ｚ２、Ｚ３、およびＺ４は独立して、単結合、エチレン、カルボニルオキシ、またはジフルオロメチレンオキシであり；
Ｚ５は単結合またはエチレンであり；
Ｘ１、Ｘ２、Ｘ３、Ｘ４、Ｘ５、およびＸ６は独立して、水素またはフッ素であり；
Ｙ１は、フッ素、塩素、またはトリフルオロメトキシであり；
式（１）において、Ｚ１およびＺ２の少なくとも一方はジフルオロメチレンオキシである。
［請求項２］第一成分が式（１−１）から式（１−３）で表される化合物の群から選択された少なくとも１つの化合物であり、第三成分が式（３−１）および式（３−２）で表される化合物の群から選択された少なくとも１つの化合物であり、そして第四成分が式（４−１）および式（４−２）で表される化合物の群から選択された少なくとも１つの化合物である請求項１に記載の液晶組成物。
　
ここで、Ｒ１は、炭素数１から１２のアルキル、炭素数１から１２のアルコキシ、または炭素数２から１２のアルケニルであり；
Ｒ４、Ｒ５、およびＲ６は独立して、炭素数１から１２のアルキル、または炭素数１から１２のアルコキシであり；
Ｒ７は独立して、炭素数２から１２のアルケニル、または任意の水素がフッ素で置き換えられた炭素数２から１２のアルケニルであり；
Ｚ４は、単結合、エチレン、カルボニルオキシ、またはジフルオロメチレンオキシであり；
Ｘ１、Ｘ２、Ｘ５、およびＸ６は独立して、水素またはフッ素であり；
Ｙ１は、フッ素、塩素、またはトリフルオロメトキシである。
［請求項３］第一成分が式（１−１）で表される化合物の群から選択された少なくとも１つの化合物であり、第三成分が式（３−１）で表される化合物の群から選択された少なくとも１つの化合物であり、そして第四成分が式（４−１）で表される化合物の群から選択された少なくとも１つの化合物である請求項２に記載の液晶組成物。
［請求項４］第三成分が、式（３−１）で表される化合物の群から選択された少なくとも１つの化合物、および式（３−２）で表される化合物の群から選択された少なくとも１つの化合物の混合物である請求項２または３に記載の液晶組成物。
［請求項５］第四成分が式（４−１）で表される化合物の群から選択された少なくとも１つの化合物である請求項２から４のいずれか１項に記載の液晶組成物。
［請求項６］液晶組成物の全重量に基づいて、第一成分の割合が５重量％から８０重量％の範囲であり、第二成分の割合が５重量％から８０重量％の範囲であり、そして第四成分の割合が１０重量％から８５重量％の範囲である請求項１から５のいずれか１項に記載の液晶組成物。
［請求項７］第五成分として式（５）で表される化合物の群から選択された少なくとも１つの化合物をさらに含有する、請求項１から６のいずれか１項に記載の液晶組成物。
　
ここで、Ｒ２およびＲ３は独立して、炭素数１から１２のアルキル、炭素数１から１２のアルコキシ、炭素数２から１２のアルケニル、または任意の水素がフッ素で置き換えられた炭素数２から１２のアルケニルであり；
Ｚ６およびＺ７は独立して、単結合、エチレン、カルボニルオキシ、またはジフルオロメチレンオキシであり；
環Ａ、環Ｂ、および環Ｃは独立して、１，４−シクロへキシレン、１，４−フェニレン、２−フルオロ−１，４−フェニレン、または２，５−ジフルオロ−１，４−フェニレンであり；
ｍは、０、１または２であり；
ｍが０のとき、環Ｂは１，４−フェニレンまたは２−フルオロ−１，４−フェニレンである。
［請求項８］第五成分が式（５−１）から式（５−９）で表される化合物の群から選択された少なくとも１つの化合物である請求項７に記載の液晶組成物。
　
ここで、Ｒ２およびＲ３は独立して、炭素数１から１２のアルキル、炭素数１から１２のアルコキシ、炭素数２から１２のアルケニル、または任意の水素がフッ素で置き換えられた炭素数２から１２のアルケニルである。
［請求項９］第五成分が式（５−５）で表される化合物の群から選択された少なくとも１つの化合物である請求項８に記載の液晶組成物。
［請求項１０］第五成分が、式（５−３）で表される化合物の群から選択された少なくとも１つの化合物、および式（５−５）で表される化合物の群から選択された少なくとも１つの化合物の混合物である請求項８に記載の液晶組成物。
［請求項１１］第五成分が、式（５−５）で表される化合物の群から選択された少なくとも１つの化合物、および式（５−９）で表される化合物の群から選択された少なくとも１つの化合物の混合物である請求項８に記載の液晶組成物。
［請求項１２］第五成分の割合が５重量％から７５重量％の範囲である請求項７から１１のいずれか１項に記載の液晶組成物。
［請求項１３］第六成分として式（６）で表される化合物の群から選択された少なくとも１つの化合物をさらに含有する、請求項１から１２のいずれか１項に記載の液晶組成物。
　
ここで、Ｒ１は、炭素数１から１２のアルキル、炭素数１から１２のアルコキシ、または炭素数２から１２のアルケニルであり；
環Ｄは独立して、１，４−シクロへキシレン、１，３−ジオキサン−２，５−ジイル、１，４−フェニレン、２−フルオロ−１，４−フェニレン、２，６−ジフルオロ−１，４−フェニレン、または２，５−ピリミジンであり；
Ｚ６は独立して、単結合、エチレン、カルボニルオキシ、またはジフルオロメチレンオキシであり；
Ｘ１およびＸ２は独立して、水素またはフッ素であり；
Ｙ１は、フッ素、塩素、またはトリフルオロメトキシであり；
ｎは１、２、または３であり；
ｎが２のとき、２つのＺ６は独立して、単結合、エチレン、またはカルボニルオキシであり、
ｎが３のとき、３つの環Ｄのうち少なくとも２つの環Ｄは独立して、１，３−ジオキサン−２，５−ジイル、１，４−フェニレン、２−フルオロ−１，４−フェニレン、２，６−ジフルオロ−１，４−フェニレン、または２，５−ピリミジンである。
［請求項１４］第六成分が式（６−１）から式（６−１２）で表される化合物の群から選択された少なくとも１つの化合物である請求項１３に記載の液晶組成物。
　
ここで、Ｒ１は、炭素数１から１２のアルキル、炭素数１から１２のアルコキシ、または炭素数２から１２のアルケニルである。
［請求項１５］第三成分が式（６−９）で表される化合物の群から選択された少なくとも１つの化合物である請求項１４に記載の液晶組成物。
［請求項１６］第三成分が式（６−１０）で表される化合物の群から選択された少なくとも１つの化合物である請求項１４に記載の液晶組成物。
［請求項１７］第三成分が式（６−１２）で表される化合物の群から選択された少なくとも１つの化合物である請求項１４に記載の液晶組成物。
［請求項１８］第三成分が、式（６−９）で表される化合物の群から選択された少なくとも１つの化合物、および式（６−１２）で表される化合物の群から選択された少なくとも１つの化合物の混合物である請求項１４に記載の液晶組成物。
［請求項１９］液晶組成物の全重量に基づいて、第六成分の割合が５重量％から５０重量％の範囲である請求項１３から１８のいずれか１項に記載の液晶組成物。
［請求項２０］ネマチック相の上限温度が７０℃以上であり、波長５８９ｎｍにおける光学異方性（２５℃）が０．０８以上であり、そして周波数１ｋＨｚにおける誘電率異方性（２５℃）が２以上である請求項１から１９のいずれか１項に記載の液晶組成物。
［請求項２１］請求項１から２０のいずれか１項に記載の液晶組成物を含有する液晶表示素子。
［請求項２２］液晶表示素子の動作モードが、ＴＮモード、ＯＣＢモード、ＩＰＳモード、またはＰＳＡモードであり、液晶表示素子の駆動方式がアクティブマトリックス方式である請求項２１に記載の液晶表示素子。」（５９頁〜６８頁、「請求の範囲」）
（ａ−２）
「技術分野
［０００１］本発明は、主としてＡＭ（ａｃｔｉｖｅ　ｍａｔｒｉｘ）素子などに適する液晶組成物およびこの組成物を含有するＡＭ素子などに関する。特に、誘電率異方性が正の液晶組成物に関し、この組成物を含有するＴＮ（ｔｗｉｓｔｅｄ　ｎｅｍａｔｉｃ）モード、ＯＣＢ（ｏｐｔｉｃａｌｌｙ　ｃｏｍｐｅｎｓａｔｅｄ　ｂｅｎｄ）モード、ＩＰＳ（ｉｎ−ｐｌａｎｅ　ｓｗｉｔｃｈｉｎｇ）モードまたはＰＳＡ（Ｐｏｌｙｍｅｒ　ｓｕｓｔａｉｎｅｄ　ａｌｉｇｎｍｅｎｔ）モードの素子に関する。」（１頁３行〜９行）
（ａ−３）
「背景技術
・・（中略）・・
［０００３］これらの素子は適切な特性を有する液晶組成物を含有する。この液晶組成物はネマチック相を有する。良好な一般的特性を有するＡＭ素子を得るには組成物の一般的特性を向上させる。２つの一般的特性における関連を下記の表１にまとめる。組成物の一般的特性を市販されているＡＭ素子に基づいてさらに説明する。ネマチック相の温度範囲は、素子の使用できる温度範囲に関連する。ネマチック相の好ましい上限温度は７０℃以上であり、そしてネマチック相の好ましい下限温度は−１０℃以下である。組成物の粘度は素子の応答時間に関連する。回転粘度も粘度と同様である。素子で動画を表示するためには短い応答時間が好ましい。したがって、組成物における小さな粘度が好ましい。低い温度における小さな粘度はより好ましい。
［０００４］
　
［０００５］組成物の光学異方性は、素子のコントラスト比に関連する。組成物の光学異方性（Δｎ）と素子のセルギャップ（ｄ）との積（Δｎ×ｄ）は、コントラスト比を最大にするように設計される。適切な積の値は動作モードの種類に依存する。ＴＮのようなモードの素子では、適切な値は約０．４５μｍである。この場合、小さなセルギャップの素子には大きな光学異方性を有する組成物が好ましい。組成物における大きな誘電率異方性は素子における低いしきい値電圧、小さな消費電力と大きなコントラスト比に寄与する。したがって、大きな誘電率異方性が好ましい。組成物における大きな比抵抗は、素子における大きな電圧保持率と大きなコントラスト比に寄与する。したがって、初期段階において室温だけでなく高い温度でも大きな比抵抗を有する組成物が好ましい。長時間使用したあと、室温だけでなく高い温度でも大きな比抵抗を有する組成物が好ましい。紫外線および熱に対する組成物の安定性は、液晶表示素子の寿命に関する。これらの安定性が高いとき、この素子の寿命は長い。このような特性は、液晶プロジェクター、液晶テレビなどに用いるＡＭ素子に好ましい。
［０００６］ＴＮモードを有するＡＭ素子においては正の誘電率異方性を有する組成物が用いられる。・・（中略）・・
［０００８］望ましいＡＭ素子は、使用できる温度範囲が広い、応答時間が短い、コントラスト比が大きい、しきい値電圧が低い、電圧保持率が大きい、寿命が長い、などの特性を有する。１ミリ秒でもより短い応答時間が望ましい。したがって、組成物の望ましい特性は、ネマチック相の高い上限温度、ネマチック相の低い下限温度、小さな粘度、大きな光学異方性、大きな誘電率異方性、大きな比抵抗、紫外線に対する高い安定性、熱に対する高い安定性などである。」（１頁１０行〜４頁５行）
（ａ−４）
「発明が解決しようとする課題
［０００９］本発明の１つの目的は、ネマチック相の高い上限温度、ネマチック相の低い下限温度、小さな粘度、大きな光学異方性、大きな誘電率異方性、大きな比抵抗、紫外線に対する高い安定性、熱に対する高い安定性などの特性において、少なくとも１つの特性を充足する液晶組成物である。他の目的は、少なくとも２つの特性に関して適切なバランスを有する液晶組成物である。別の目的は、このような組成物を含有する液晶表示素子である。別の目的は、適切な光学異方性、大きな誘電率異方性、紫外線に対する高い安定性などを有する組成物であり、そして短い応答時間、大きな電圧保持率、大きなコントラスト比、長い寿命などを有するＡＭ素子である。」（４頁７行〜１６行）
（ａ−５）
「［００３８］本発明の組成物を次の順で説明する。第一に、組成物における成分化合物の構成を説明する。第二に、成分化合物の主要な特性、およびこの化合物が組成物に及ぼす主要な効果を説明する。第三に、組成物における成分の組み合わせ、成分化合物の好ましい割合およびその根拠を説明する。第四に、成分化合物の好ましい形態を説明する。第五に、成分化合物の具体的な例を示す。第六に、組成物に混合してもよい添加物を説明する。第七に、成分化合物の合成法を説明する。最後に、組成物の用途を説明する。
・・（中略）・・
［００４１］第二に、成分化合物の主要な特性、およびこの化合物が組成物の特性に及ぼす主要な効果を説明する。成分化合物の主要な特性を本発明の効果に基づいて表２にまとめる。表２の記号において、Ｌは大きいまたは高い、Ｍは中程度の、Ｓは小さいまたは低い、を意味する。記号Ｌ、Ｍ、Ｓは、成分化合物のあいだの定性的な比較に基づいた分類であり、０（ゼロ）は、値がほぼゼロであることを意味する。
［００４２］
　
［００４３］成分化合物を組成物に混合したとき、成分化合物が組成物の特性に及ぼす主要な効果は次のとおりである。
化合物（１）は誘電率異方性を上げ、そして光学異方性を上げる。
化合物（２）は誘電率異方性を上げ、そして光学異方性を下げる。
化合物（３）は誘電率異方性を上げ、そして上限温度を上げる。
化合物（４）は上限温度を上げ、そして、下限温度を下げ、または粘度を下げる。
化合物（５）は下限温度を下げ、そして粘度を下げ、または光学異方性を最適にする。
化合物（６）は下限温度を下げ、そして誘電率異方性を上げる。
［００４４］第三に、組成物における成分の組み合わせ、成分化合物の好ましい割合およびその根拠を説明する。組成物における成分の組み合わせは、
第一成分＋第二成分＋第三成分＋第四成分、
第一成分＋第二成分＋第三成分＋第四成分＋第五成分、
第一成分＋第二成分＋第三成分＋第四成分＋第五成分＋第六成分、および
第一成分＋第二成分＋第三成分＋第四成分＋第六成分、である。
・・（中略）・・
［００４８］第四成分の好ましい割合は、上限温度を上げるために約１０重量％以上であり、下限温度を下げるために約８５重量％以下である。さらに好ましい割合は約１０重量％から約４０重量％の範囲である。特に好ましい割合は約１５重量％から約３０重量％の範囲である。
・・（中略）・・
［００５１］第四に、成分化合物の好ましい形態を説明する。
　Ｒ１は炭素数１から１２のアルキル、炭素数１から１２のアルコキシ、または炭素数２から１２のアルケニルである。好ましいＲ１は紫外線または熱に対する安定性などを上げるために、炭素数１から１２のアルキルである。
　Ｒ２およびＲ３は独立して、炭素数１から１２のアルキル、炭素数１から１２のアルコキシ、炭素数２から１２のアルケニル、または任意の水素がフッ素で置き換えられた炭素数２から１２のアルケニルである。好ましいＲ２およびＲ３は、上限温度を上げるため、および粘度を下げるために、炭素数１から１２のアルキルである。
　Ｒ４、Ｒ５、およびＲ６は独立して、炭素数１から１２のアルキル、または炭素数１から１２のアルコキシである。好ましいＲ４、Ｒ５、およびＲ６は、上限温度を上げるため、および粘度を下げるために、炭素数１から１２のアルキルである。
　Ｒ７は独立して、炭素数２から１２のアルケニル、または任意の水素がフッ素で置き換えられた炭素数２から１２のアルケニルである。好ましいＲ７は光学的異方性を上げるために炭素数２から１２のアルケニルである。
［００５２］好ましいアルキルは、メチル、エチル、プロピル、ブチル、ペンチル、ヘキシル、ヘプチル、またはオクチルである。さらに好ましいアルキルは、粘度を下げるためにエチル、プロピル、ブチル、ペンチル、またはヘプチルである。
［００５３］好ましいアルコキシは、メトキシ、エトキシ、プロポキシ、ブトキシ、ペンチルオキシ、ヘキシルオキシ、またはヘプチルオキシである。粘度を下げるために、さらに好ましいアルコキシは、メトキシまたはエトキシである。
［００５４］好ましいアルケニルは、ビニル、１−プロペニル、２−プロペニル、１−ブテニル、２−ブテニル、３−ブテニル、１−ペンテニル、２−ペンテニル、３−ペンテニル、４−ペンテニル、１−ヘキセニル、２−ヘキセニル、３−ヘキセニル、４−ヘキセニル、または５−ヘキセニルである。さらに好ましいアルケニルは、粘度を下げるためにビニル、１−プロペニル、３−ブテニル、または３−ペンテニルである。これらのアルケニルにおける−ＣＨ＝ＣＨ−の好ましい立体配置は、二重結合の位置に依存する。粘度を下げるためなどから１−プロペニル、１−ブテニル、１−ペンテニル、１−ヘキセニル、３−ペンテニル、３−ヘキセニルのようなアルケニルにおいてはトランスが好ましい。２−ブテニル、２−ペンテニル、２−ヘキセニルのようなアルケニルにおいてはシスが好ましい。これらのアルケニルにおいては、分岐よりも直鎖のアルケニルが好ましい。
［００５５］任意の水素がフッ素で置き換えられたアルケニルの好ましい例は、２，２−ジフルオロビニル、３，３−ジフルオロ−２−プロペニル、４，４−ジフルオロ−３−ブテニル、５，５−ジフルオロ−４−ペンテニル、または６，６−ジフルオロ−５−ヘキセニルである。さらに好ましい例は、粘度を下げるために、２，２−ジフルオロビニル、または４，４−ジフルオロ−３−ブテニルである。
［００５６］環Ａ、環Ｂ、および環Ｃは独立して、１，４−シクロへキシレン、１，４−フェニレン、２−フルオロ−１，４−フェニレン、または２，５−ジフルオロ−１，４−フェニレンであり、ｍが０のとき、環Ｂは１，４−フェニレンまたは２−フルオロ−１，４−フェニレンであり、ｍが２である時の２つの環Ｃは同じであっても、異なってもよい。２−フルオロ−１，４−フェニレンおよび２，５−ジフルオロ−１，４−フェニレンは、それぞれ両方の向きのどちらでもよい。好ましい環Ａ、環Ｂおよび環Ｃは、粘度を下げるために１，４−シクロへキシレン、または光学異方性を上げるために１，４−フェニレンである。
　環Ｄは、１，４−シクロへキシレン、１，３−ジオキサン−２，５−ジイル、１，４−フェニレン、２−フルオロ−１，４−フェニレン、２，６−ジフルオロ−１，４−フェニレン、または２，５−ピリミジンであり、ｎが２または３のとき、そのうちの任意の２つの環Ｄは同じであっても、異なってもよく、ｎが３のとき、少なくとも２つの環Ｄは独立して、１，３−ジオキサン−２，５−ジイル、１，４−フェニレン、２−フルオロ−１，４−フェニレン、２，６−ジフルオロ−１，４−フェニレン、または２，５−ピリミジンである。１，３−ジオキサン−２，５−ジイル、２−フルオロ−１，４−フェニレン、２，６−ジフルオロ−１，４−フェニレン、および２，５−ピリミジンは、それぞれ両方の向きのどちらでもよい。好ましい環Ｄは、光学異方性を上げるために１，４−フェニレンである。
［００５７］Ｚ１、Ｚ２、Ｚ３、およびＺ４は独立して、単結合、エチレン、カルボニルオキシ、またはジフルオロメチレンオキシである。好ましいＺ１、Ｚ２、Ｚ３、およびＺ４はそれぞれ、粘度を下げるために単結合であり、下限温度を下げるためにエチレンであり、誘電率異方性を上げるために、カルボニルオキシ、またはジフルオロメチレンオキシである。特に、Ｚ２はジフルオロメチレンオキシが好ましく、Ｚ４は単結合が好ましい。
　Ｚ５は単結合またはエチレンである。好ましいＺ５は粘度を下げるために単結合であり、下限温度を下げるためにエチレンである。
　Ｚ６およびＺ７は独立して、単結合、エチレン、カルボニルオキシ、またはジフルオロメチレンオキシであり、ｎが２または３のとき、そのうちの任意の２つのＺ６は同じであっても、異なってもよく、ｎが２のとき、Ｚ６は独立して、単結合、エチレン、またはカルボニルオキシである。好ましいＺ６およびＺ７は粘度を下げるために単結合であり、下限温度を下げるためにエチレンであり、上限温度をあげるためにカルボニルオキシである。
［００５８］Ｘ１、Ｘ２、Ｘ３、Ｘ４、Ｘ５、およびＸ６は独立して、水素またはフッ素である。好ましいＸ１、Ｘ２、Ｘ３、Ｘ４、Ｘ５、およびＸ６は誘電率異方性を上げるためにフッ素であり，上限温度を上げるために水素である。
［００５９］Ｙ１は、フッ素、塩素、またはトリフルオロメトキシである。好ましいＹ１は、下限温度を下げるためにフッ素である。
［００６０］ｍは、０、１、または２である。好ましいｍは、粘度を下げるために０であり，上限温度を上げるために２である。
［００６１］ｎは、１、２、または３である。好ましいｎは、下限温度を下げるために１であり，上限温度を上げるために３である。
［００６２］第五に、成分化合物の具体的な例を示す。下記の好ましい化合物において、Ｒ８は、炭素数１から１２の直鎖のアルキルまたは炭素数１から１２の直鎖のアルコキシである。Ｒ９、Ｒ１０、およびＲ１１は独立して、炭素数１から８を有する直鎖のアルキルまたは炭素数１から８を有する直鎖のアルコキシである。Ｒ１２は、炭素数２から８の直鎖のアルケニル、または任意の水素がフッ素で置き換えられた炭素数２から８のアルケニルである。Ｒ１３およびＲ１４は独立して、炭素数１から１２の直鎖のアルキル、炭素数１から１２の直鎖のアルコキシ、または炭素数２から１２の直鎖のアルケニルである。これらの化合物において１，４−シクロヘキシレンに関する立体配置は、上限温度を上げるためにシスよりもトランスが好ましい。
［００６３］好ましい化合物（１）は、化合物（１−１−１）から化合物（１−３−１）である。さらに好ましい化合物（１）は、化合物（１−１−１）から化合物（１−１−３）である。特に好ましい化合物（１）は、化合物（１−１−１）、および化合物（１−１−３）である。好ましい化合物（２）は、化合物（２−１）から化合物（２−３）である。さらに好ましい化合物（２）は、化合物（２−１）、および化合物（２−３）である。特に好ましい化合物（２）は、化合物（２−１）である。好ましい化合物（３）は、化合物（３−１−１）から化合物（３−２−２）である。さらに好ましい化合物（３）は、化合物（３−１−１）および化合物（３−２−１）である。特に好ましい化合物（３）は、化合物（３−１−１）である。好ましい化合物（４）は、化合物（４−１−１）から化合物（４−２−１）である。さらに好ましい化合物（４）は、化合物（４−１−１）である。好ましい化合物（５）は、化合物（５−１−１）から化合物（５−９−１）である。さらに好ましい化合物（５）は、化合物（５−３−１）から化合物（５−５−１）および化合物（５−９−１）である。特に好ましい化合物（５）は、化合物（５−３−１）、化合物（５−５−１）、および化合物（５−９−１）である。好ましい化合物（６）は、化合物（６−１−１）から化合物（６−１２−１）である。さらに好ましい化合物（６）は、化合物（６−１−１）、化合物（６−４−１）、および化合物（６−９−１）から化合物（６−１２−１）である。特に好ましい化合物（６）は、化合物（６−９−１）から化合物（６−１２−１）である。
［００６４］
　
［００６５］
　
［００６６］
　
［００６７］
　
［００６８］
　
［００６９］
・・（中略）・・
　　　　　　　　　　　　　　　　　　　　　　　　　　　」（１７頁４行〜２７頁末行）
（ａ−６）
「［００７９］最後に、組成物の用途を説明する。大部分の組成物は、約−１０℃以下の下限温度、約７０℃以上の上限温度、そして約０．０７から約０．２０の範囲の光学異方性を有する。この組成物を含有する素子は大きな電圧保持率を有する。この組成物はＡＭ素子に適する。この組成物は透過型のＡＭ素子に特に適する。成分化合物の割合を制御することによって、またはその他の液晶性化合物を混合することによって、約０．０８から約０．２５の範囲の光学異方性を有する組成物、さらには約０．１０から約０．３０の範囲の光学異方性を有する組成物を調製してもよい。この組成物は、ネマチック相を有する組成物としての使用、光学活性な化合物を添加することによって光学活性な組成物としての使用が可能である。
［００８０］この組成物はＡＭ素子への使用が可能である。さらにＰＭ素子への使用も可能である。この組成物は、ＰＣ、ＴＮ、ＳＴＮ、ＥＣＢ、ＯＣＢ、ＩＰＳ、ＶＡ、ＰＳＡなどのモードを有するＡＭ素子およびＰＭ素子への使用が可能である。ＴＮ、ＯＣＢまたはＩＰＳモードを有するＡＭ素子への使用は特に好ましい。これらの素子が反射型、透過型または半透過型であってもよい。透過型の素子への使用は好ましい。非結晶シリコン−ＴＦＴ素子または多結晶シリコン−ＴＦＴ素子への使用も可能である。この組成物をマイクロカプセル化して作製したＮＣＡＰ（ｎｅｍａｔｉｃ　ｃｕｒｖｉｌｉｎｅａｒ　ａｌｉｇｎｅｄ　ｐｈａｓｅ）型の素子や、組成物中に三次元の網目状高分子を形成させたＰＤ（ｐｏｌｙｍｅｒ　ｄｉｓｐｅｒｓｅｄ）型の素子にも使用できる。」（３１頁６行〜２５行）
（ａ−７）
「［０１００］実施例により本発明を詳細に説明する。本発明は下記の実施例によって限定されない。比較例および実施例における化合物は、下記の表３の定義に基づいて記号により表した。
表３において、１，４−シクロヘキシレンに関する立体配置はトランスである。実施例において記号の後にあるかっこ内の番号は化合物の番号に対応する。（−）の記号はその他の液晶性化合物を意味する。液晶性化合物の割合（百分率）は、液晶組成物の全重量に基づいた重量百分率（重量％）であり、液晶組成物には不純物が含まれている。最後に、組成物の特性値をまとめた。
［０１０１］
　
　　　　　　　　　　　　　　　　　　　　　　　　　　　」（３７頁２行〜３８頁末行）
（ａ−８）
「［０１２１］［実施例５］
３−ＢＢ（Ｆ，Ｆ）ＸＢ（Ｆ，Ｆ）−Ｆ　（１−１−１）　１２％
３−ＨＨＸＢ（Ｆ，Ｆ）−Ｆ　　　　　　（２−１）　　　　６％
２−ＨＨＢＢ（Ｆ，Ｆ）−Ｆ　　　　　　（３−１−１）　　４％
３−ＨＨＢＢ（Ｆ，Ｆ）−Ｆ　　　　　　（３−１−１）　　３％
４−ＨＨＢＢ（Ｆ，Ｆ）−Ｆ　　　　　　（３−１−１）　　３％
２−ＨＨ−３　　　　　　　　　　　　　（４−１−１）　１０％
２−ＨＨ−５　　　　　　　　　　　　　（４−１−１）　　５％
３−ＨＨ−Ｖ　　　　　　　　　　　　　（４−２−１）　　３％
３−ＨＨ−ＶＦＦ　　　　　　　　　　　（４−２−１）　　３％
５−ＨＢ−Ｏ２　　　　　　　　　　　　（５−１−１）　　５％
Ｖ−ＨＨＢ−１　　　　　　　　　　　　（５−３−１）　　８％
３−ＨＨＢ−１　　　　　　　　　　　　（５−３−１）　　７％
２−ＢＢ（Ｆ）Ｂ−３　　　　　　　　　（５−５−１）　　４％
２−ＢＢ（Ｆ）Ｂ−５　　　　　　　　　（５−５−１）　　４％
３−ＢＢ（Ｆ）Ｂ−５　　　　　　　　　（５−５−１）　　４％
１−ＢＢ（Ｆ）Ｂ−２Ｖ　　　　　　　　（５−５−１）　　４％
３−ＨＢＢ−Ｆ　　　　　　　　　　　　（６−７−１）　　３％
３−ＨＢＢ（Ｆ，Ｆ）−Ｆ　　　　　　　（６−８−１）　１２％
　ＮＩ＝９２．８℃；Ｔｃ≦−３０℃；Δｎ＝０．１２１；Δε＝５．６；η＝２０．４ｍＰａ・ｓ；ＶＨＲ−１＝９８．６％；ＶＨＲ−２＝９８．１％．」（５２頁５行〜２６行）
（ａ−９）
「［０１２５］［実施例９］
３−ＢＢ（Ｆ，Ｆ）ＸＢ（Ｆ，Ｆ）−Ｆ　（１−１−１）　　５％
３−ＢＢＸＢ（Ｆ，Ｆ）−Ｆ　　　　　　（１−３−１）　　３％
３−ＨＨＸＢ（Ｆ，Ｆ）−Ｆ　　　　　　（２−１）　　　１０％
２−ＨＨＢＢ（Ｆ，Ｆ）−Ｆ　　　　　　（３−１−１）　　４％
３−ＨＨＢＢ（Ｆ，Ｆ）−Ｆ　　　　　　（３−１−１）　　４％
２−ＨＨ−３　　　　　　　　　　　　　（４−１−１）　　５％
３−ＨＨ−Ｖ　　　　　　　　　　　　　（４−２−１）　　７％
３−ＨＨ−Ｖ１　　　　　　　　　　　　（４−２−１）　　５％
１−ＢＢ（Ｆ）Ｂ−２Ｖ　　　　　　　　（５−５−１）　　４％
２−ＢＢ（Ｆ）Ｂ−２Ｖ　　　　　　　　（５−５−１）　　４％
３−ＢＢ（Ｆ）Ｂ−２Ｖ　　　　　　　　（５−５−１）　　４％
Ｖ２−ＢＢ（Ｆ）Ｂ−１　　　　　　　　（５−５−１）　　３％
５−ＨＢＢ（Ｆ）Ｂ−２　　　　　　　　（５−９−１）　　２％
３−ＨＨＢ−ＣＬ　　　　　　　　　　　（６−４−１）　　３％
３−ＨＨＢ（Ｆ，Ｆ）−Ｆ　　　　　　　（６−５−１）　　５％
２−ＨＢＢ（Ｆ，Ｆ）−Ｆ　　　　　　　（６−８−１）　　２％
３−ＨＢＢ（Ｆ，Ｆ）−Ｆ　　　　　　　（６−８−１）　２５％
５−ＧＨＢ（Ｆ，Ｆ）−Ｆ　　　　　　　（６）　　　　　　５％
　ＮＩ＝９２．０℃；Ｔｃ≦−３０℃；Δｎ＝０．１２８；Δε＝８．１；η＝２０．９ｍＰａ・ｓ；ＶＨＲ−１＝９８．１％；ＶＨＲ−２＝９７．８％．」（５５頁１行〜２２行）
（ａ−１０）
「［０１２８］［実施例１２］
３−ＢＢ（Ｆ，Ｆ）ＸＢ（Ｆ，Ｆ）−Ｆ　　　　（１−１−１）１０％
３−ＨＨＸＢ（Ｆ，Ｆ）−Ｆ　　　　　　　　　（２−１）　　１７％
２−ＨＨＢＢ（Ｆ，Ｆ）−Ｆ　　　　　　　　　（３−１−１）　３％
３−ＨＨＢＢ（Ｆ，Ｆ）−Ｆ　　　　　　　　　（３−１−１）　３％
２−ＨＨ−３　　　　　　　　　　　　　　　　（４−１−１）　５％
３−ＨＨ−４　　　　　　　　　　　　　　　　（４−１−１）１０％
Ｖ２−ＢＢ−１　　　　　　　　　　　　　　　（５−２−１）　５％
１−ＢＢ（Ｆ）Ｂ−２Ｖ　　　　　　　　　　　（５−５−１）　５％
２−ＢＢ（Ｆ）Ｂ−２Ｖ　　　　　　　　　　　（５−５−１）　５％
Ｖ２−ＢＢ（Ｆ）Ｂ−１　　　　　　　　　　　（５−５−１）　５％
５−ＨＢ−ＣＬ　　　　　　　　　　　　　　　（６−１−１）　４％
３−ＨＨＢ−ＣＬ　　　　　　　　　　　　　　（６−４−１）　５％
３−ＨＨＢ（Ｆ，Ｆ）−Ｆ　　　　　　　　　　（６−５−１）　３％
５−ＨＨＢ（Ｆ，Ｆ）−Ｆ　　　　　　　　　　（６−５−１）　３％
５−ＨＢＢ−Ｆ　　　　　　　　　　　　　　　（６−７−１）　３％
３−ＢＢ（Ｆ）Ｂ（Ｆ，Ｆ）−Ｆ　　　　　　　（６−９−１）　３％
４−ＢＢ（Ｆ）Ｂ（Ｆ，Ｆ）ＸＢ（Ｆ，Ｆ）−Ｆ（６−１２−１）５％
３−ＨＨＢ−Ｆ　　　　　　　　　　　　　　　（６）　　　　　３％
３−Ｈ２ＨＢ（Ｆ，Ｆ）−Ｆ　　　　　　　　　（６）　　　　　３％
　ＮＩ＝９４．１℃；Ｔｃ≦−３０℃；Δｎ＝０．１２７；Δε＝８．１；η＝１８．５ｍＰａ・ｓ；ＶＨＲ−１＝９８．７％；ＶＨＲ−２＝９８．３％．」（５７頁５行〜２７行）
　
２．甲２
　甲２には、以下の（ｂ−１）及び（ｂ−８）の事項が記載されている。
（ｂ−１）
「請求の範囲
［請求項１］第一成分として、式（１−１）で表される化合物の群から選択された少なくとも１つの化合物、式（１−２）で表される化合物の群から選択された少なくとも１つの化合物、および式（１−３）で表される化合物の群から選択された少なくとも１つの化合物の混合物、および第二成分として式（２）で表される化合物の群から選択された少なくとも１つの化合物を含有し、そしてネマチック相を有する液晶組成物。
　
ここで、Ｒ１は、炭素数１から１２のアルキル、炭素数１から１２のアルコキシ、または炭素数２から１２のアルケニルであり；Ｒ２およびＲ３は独立して、炭素数１から１２のアルキル、炭素数１から１２のアルコキシ、炭素数２から１２のアルケニル、または任意の水素がフッ素で置き換えられた炭素数２から１２のアルケニルであり；環Ａ、環Ｂ、および環Ｃは独立して、１，４−シクロへキシレン、１，４−フェニレン、２−フルオロ−１，４−フェニレン、または２，５−ジフルオロ−１，４−フェニレンであり；Ｚ１、Ｚ２、Ｚ３、およびＺ４は独立して、単結合、エチレン、カルボニルオキシ、またはジフルオロメチレンオキシであり；Ｚ５およびＺ６は独立して、単結合、エチレン、またはカルボニルオキシであり；Ｘ１、Ｘ２、Ｘ３、Ｘ４、Ｘ５、Ｘ６、Ｘ７、およびＸ８は独立して、水素またはフッ素であり；Ｙ１は、フッ素、塩素、またはトリフルオロメトキシであり；ｍは、０、１、または２である。ここで式（１−１）において、Ｚ１およびＺ２のどちらか少なくとも一方はジフルオロメチレンオキシである。
［請求項２］第一成分が、式（１−１−１）および式（１−１−２）で表される化合物の群から選択された少なくとも１つの化合物、式（１−２）で表される化合物の群から選択された少なくとも１つの化合物、および式（１−３−１）および式（１−３−２）で表される化合物の群から選択された少なくとも１つの化合物の混合物である請求項１に記載の液晶組成物。
　
ここで、Ｒ１は、炭素数１から１２のアルキル、炭素数１から１２のアルコキシ、または炭素数２から１２のアルケニルであり；Ｘ１、Ｘ２、Ｘ３、Ｘ４、Ｘ５、Ｘ６、Ｘ７、およびＸ８は独立して、水素またはフッ素であり；Ｙ１は、フッ素、塩素、またはトリフルオロメトキシである。
［請求項３］第一成分が式（１−１−１）で表される化合物の群から選択された少なくとも１つの化合物、式（１−１−２）で表される化合物の群から選択された少なくとも１つの化合物、式（１−２）で表される化合物の群から選択された少なくとも１つの化合物、および式（１−３−１）および式（１−３−２）で表される化合物の群から選択された少なくとも１つの化合物の混合物である請求項２に記載の液晶組成物。
［請求項４］第二成分が式（２−１）から式（２−１０）で表される化合物の群から選択された少なくとも１つの化合物である請求項１から３のいずれか１項に記載の液晶組成物。
　
ここで、Ｒ２およびＲ３は独立して、炭素数１から１２のアルキル、炭素数１から１２のアルコキシ、炭素数２から１２のアルケニル、または任意の水素がフッ素で置き換えられた炭素数２から１２のアルケニルである。
［請求項５］第二成分が式（２−１）で表される化合物の群から選択された少なくとも１つの化合物である請求項４に記載の液晶組成物。
［請求項６］第二成分が、式（２−１）で表される化合物の群から選択された少なくとも１つの化合物、および式（２−４）で表される化合物の群から選択された少なくとも１つの化合物の混合物である請求項４に記載の液晶組成物。
［請求項７］第二成分が、式（２−１）で表される化合物の群から選択された少なくとも１つの化合物、および式（２−６）で表される化合物の群から選択された少なくとも１つの化合物の混合物である請求項４に記載の液晶組成物。
・・（中略）・・
［請求項９］第二成分が、式（２−１）で表される化合物の群から選択された少なくとも１つの化合物、式（２−４）で表される化合物の群から選択された少なくとも１つの化合物、および式（２−６）で表される化合物の群から選択された少なくとも１つの化合物の混合物である請求項４に記載の液晶組成物。
［請求項１０］液晶組成物の全重量に基づいて、第一成分の割合が５重量％から６５重量％の範囲であり、そして第二成分の割合が３５重量％から８５重量％の範囲である請求項１から９のいずれか１項に記載の液晶組成物。
［請求項１１］第三成分として式（３）で表される化合物の群から選択された少なくとも１つの化合物をさらに含有する、請求項１から１０のいずれか１項に記載の液晶組成物。
　
ここで、Ｒ４は、炭素数１から１２のアルキル、または炭素数２から１２のアルケニルであり；環Ｄは独立して、１，４−シクロへキシレン、１，３−ジオキサン−２，５−ジイル、１，４−フェニレン、２−フルオロ−１，４−フェニレン、２，６−ジフルオロ−１，４−フェニレン、または２，５−ピリミジンであり；Ｚ７は独立して、単結合、エチレン、カルボニルオキシ、またはジフルオロメチレンオキシであり；Ｘ１およびＸ２は独立して、水素またはフッ素であり；Ｙ１は、フッ素、塩素、またはトリフルオロメトキシであり；ｎは１または２である。ここで、ｎが２でＺ７が共に単結合のとき、少なくとも１つの環Ｄが、１，３−ジオキサン−２，５−ジイル、１，４−フェニレン、２−フルオロ−１，４−フェニレン、２，６−ジフルオロ−１，４−フェニレン、または２，５−ピリミジンであり、ｎが２で少なくとも１つのＺ７が単結合でないとき、少なくとも１つの環Ｄが、１，４−フェニレン、２−フルオロ−１，４−フェニレン、または２，６−ジフルオロ−１，４−フェニレンである。
［請求項１２］第三成分が式（３−１）から式（３−１２）で表される化合物の群から選択された少なくとも１つの化合物である請求項１１に記載の液晶組成物。
・・（中略）・・
　
ここで、Ｒ４は、炭素数１から１２のアルキル、または炭素数２から１２のアルケニルである。
・・（中略）・・
［請求項１５］第三成分が式（３−１１）で表される化合物の群から選択された少なくとも１つの化合物である請求項１２に記載の液晶組成物。
［請求項１６］第三成分が、式（３−５）で表される化合物の群から選択された少なくとも１つの化合物、および式（３−１１）で表される化合物の群から選択された少なくとも１つの化合物の混合物である請求項１２に記載の液晶組成物。
・・（中略）・・
［請求項１９］ネマチック相の上限温度が７０℃以上であり、波長５８９ｎｍにおける光学異方性（２５℃）が０．０８以上であり、そして周波数１ｋＨｚにおける誘電率異方性（２５℃）が２以上である請求項１から１８のいずれか１項に記載の液晶組成物。
［請求項２０］請求項１から１９のいずれか１項に記載の液晶組成物を含有する液晶表示素子。
［請求項２１］液晶表示素子の動作モードが、ＴＮモード、ＯＣＢモード、ＩＰＳモード、またはＰＳＡモードであり、液晶表示素子の駆動方式がアクティブマトリックス方式である請求項２０に記載の液晶表示素子。」（４４頁〜５１頁）
（ｂ−２） 
「技術分野
［０００１］本発明は、主としてＡＭ（ａｃｔｉｖｅ　ｍａｔｒｉｘ）素子などに適する液晶組成物およびこの組成物を含有するＡＭ素子などに関する。特に、誘電率異方性が正の液晶組成物に関し、この組成物を含有するＴＮ（ｔｗｉｓｔｅｄ　ｎｅｍａｔｉｃ）モード、ＯＣＢ（ｏｐｔｉｃａｌｌｙ　ｃｏｍｐｅｎｓａｔｅｄ　ｂｅｎｄ）モード、ＩＰＳ（ｉｎ−ｐｌａｎｅ　ｓｗｉｔｃｈｉｎｇ）モードまたはＰＳＡ（Ｐｏｌｙｍｅｒ　ｓｕｓｔａｉｎｅｄ　ａｌｉｇｎｍｅｎｔ）モードの素子に関する。」（１頁３行〜９行）
（ｂ−３）
「背景技術
・・（中略）・・
［０００３］これらの素子は適切な特性を有する液晶組成物を含有する。この液晶組成物はネマチック相を有する。良好な一般的特性を有するＡＭ素子を得るには組成物の一般的特性を向上させる。２つの一般的特性における関連を下記の表１にまとめる。組成物の一般的特性を市販されているＡＭ素子に基づいてさらに説明する。ネマチック相の温度範囲は、素子の使用できる温度範囲に関連する。ネマチック相の好ましい上限温度は７０℃以上であり、そしてネマチック相の好ましい下限温度は−１０℃以下である。組成物の粘度は素子の応答時間に関連する。回転粘度も粘度と同様である。素子で動画を表示するためには短い応答時間が好ましい。したがって、組成物における小さな粘度が好ましい。低い温度における小さな粘度はより好ましい。
［０００４］
　
［０００５］組成物の光学異方性は、素子のコントラスト比に関連する。組成物の光学異方性（Δｎ）と素子のセルギャップ（ｄ）との積（Δｎ・ｄ）は、コントラスト比を最大にするように設計される。適切な積の値は動作モードの種類に依存する。ＴＮのようなモードの素子では、適切な値は約０．４５μｍである。この場合、小さなセルギャップの素子には大きな光学異方性を有する組成物が好ましい。組成物における大きな誘電率異方性は素子における低いしきい値電圧、小さな消費電力と大きなコントラスト比に寄与する。したがって、大きな誘電率異方性が好ましい。組成物における大きな比抵抗は、素子における大きな電圧保持率と大きなコントラスト比に寄与する。したがって、初期段階において室温だけでなく高い温度でも大きな比抵抗を有する組成物が好ましい。長時間使用したあと、室温だけでなく高い温度でも大きな比抵抗を有する組成物が好ましい。紫外線および熱に対する組成物の安定性は、液晶表示素子の寿命に関する。これらの安定性が高いとき、この素子の寿命は長い。このような特性は、液晶プロジェクター、液晶テレビなどに用いるＡＭ素子に好ましい。
［０００６］ＴＮモードを有するＡＭ素子においては正の誘電率異方性を有する組成物が用いられる。・・（中略）・・
［０００８］望ましいＡＭ素子は、使用できる温度範囲が広い、応答時間が短い、コントラスト比が大きい、しきい値電圧が低い、電圧保持率が大きい、寿命が長い、などの特性を有する。１ミリ秒でもより短い応答時間が望ましい。したがって、組成物の望ましい特性は、ネマチック相の高い上限温度、ネマチック相の低い下限温度、小さな粘度、大きな光学異方性、大きな誘電率異方性、大きな比抵抗、紫外線に対する高い安定性、熱に対する高い安定性などである。」（１頁１０行〜３頁２０行）
（ｂ−４）
「発明が解決しようとする課題
［０００９］本発明の１つの目的は、ネマチック相の高い上限温度、ネマチック相の低い下限温度、小さな粘度、適切な光学異方性、大きな誘電率異方性、大きな比抵抗、紫外線に対する高い安定性、熱に対する高い安定性などの特性において、少なくとも１つの特性を充足する液晶組成物である。他の目的は、少なくとも２つの特性に関して適切なバランスを有する液晶組成物である。別の目的は、このような組成物を含有する液晶表示素子である。別の目的は、適切な光学異方性、大きな誘電率異方性、紫外線に対する高い安定性などを有する組成物であり、そして短い応答時間、大きな電圧保持率、大きなコントラスト比、長い寿命などを有するＡＭ素子である。」（３頁２２行〜４頁４行）
（ｂ−５）
「［００３７］本発明の組成物を次の順で説明する。第一に、組成物における成分化合物の構成を説明する。第二に、成分化合物の主要な特性、およびこの化合物が組成物に及ぼす主要な効果を説明する。第三に、組成物における成分の組み合わせ、成分化合物の好ましい割合およびその根拠を説明する。第四に、成分化合物の好ましい形態を説明する。第五に、成分化合物の具体的な例を示す。第六に、組成物に混合してもよい添加物を説明する。第七に、成分化合物の合成法を説明する。最後に、組成物の用途を説明する。
・・（中略）・・
［００４０］第二に、成分化合物の主要な特性、およびこの化合物が組成物の特性に及ぼす主要な効果を説明する。成分化合物の主要な特性を本発明の効果に基づいて表２にまとめる。表２の記号において、Ｌは大きいまたは高い、Ｍは中程度の、Ｓは小さいまたは低い、を意味する。記号Ｌ、Ｍ、Ｓは、成分化合物のあいだの定性的な比較に基づいた分類である。
［００４１］
　
［００４２］成分化合物を組成物に混合したとき、成分化合物が組成物の特性に及ぼす主要な効果は次のとおりである。化合物（１−１）から化合物（１−３）は上限温度，光学異方性を上げ、そして誘電率異方性を上げる。化合物（２）は上限温度を上げる、または粘度を下げる。化合物（３）は下限温度を下げ、そして誘電率異方性を上げる。
［００４３］第三に、組成物における成分の組み合わせ、成分化合物の好ましい割合およびその根拠を説明する。組成物における成分の組み合わせは、第一成分＋第二成分、および第一成分＋第二成分＋第三成分である。
［００４４］第一成分の好ましい割合は、光学異方性を上げるため、および誘電率異方性を上げるために５重量％以上であり、下限温度を下げるために６５重量％以下である。さらに好ましい割合は５重量％から４０重量％の範囲である。特に好ましい割合は５重量％から３０重量％の範囲である。
［００４５］第二成分の好ましい割合は、上限温度を上げる、または粘度を下げるために３５重量％以上であり、誘電率異方性を上げるために８５重量％以下である。さらに好ましい割合は４０重量％から８０重量％の範囲である。特に好ましい割合は４５重量％から８０重量％の範囲である。
［００４６］第三成分は、特に大きな誘電率異方性を有する組成物の調製に適している。この成分の好ましい割合は５重量％から４０重量％の範囲である。さらに好ましい割合は５重量％から３０重量％の範囲である。特に好ましい割合は５重量％から２０重量％の範囲である。
［００４７］第四に、成分化合物の好ましい形態を説明する。Ｒ１は炭素数１から１２のアルキル、炭素数１から１２のアルコキシ、または炭素数２から１２のアルケニルである。好ましいＲ１は紫外線または熱に対する安定性などを上げるために、炭素数１から１２のアルキルである。Ｒ２およびＲ３は独立して、炭素数１から１２のアルキル、炭素数１から１２のアルコキシ、炭素数２から１２のアルケニル、または任意の水素がフッ素で置き換えられた炭素数２から１２のアルケニルである。好ましいＲ２は下限温度を下げるため、または粘度を下げるために、炭素数２から１２のアルケニルである。好ましいＲ３は紫外線または熱に対する安定性などを上げるために、炭素数１から１２のアルキルである。Ｒ４は炭素数１から１２のアルキル、または炭素数２から１２のアルケニルである。好ましいＲ４は紫外線または熱に対する安定性などを上げるために、炭素数１から１２のアルキルである。
［００４８］好ましいアルキルは、メチル、エチル、プロピル、ブチル、ペンチル、ヘキシル、ヘプチル、またはオクチルである。さらに好ましいアルキルは、粘度を下げるためにエチル、プロピル、ブチル、ペンチル、またはヘプチルである。
［００４９］好ましいアルコキシは、メトキシ、エトキシ、プロポキシ、ブトキシ、ペンチルオキシ、ヘキシルオキシ、またはヘプチルオキシである。粘度を下げるために、さらに好ましいアルコキシは、メトキシまたはエトキシである。
［００５０］好ましいアルケニルは、ビニル、１−プロペニル、２−プロペニル、１−ブテニル、２−ブテニル、３−ブテニル、１−ペンテニル、２−ペンテニル、３−ペンテニル、４−ペンテニル、１−ヘキセニル、２−ヘキセニル、３−ヘキセニル、４−ヘキセニル、または５−ヘキセニルである。さらに好ましいアルケニルは、粘度を下げるためにビニル、１−プロペニル、３−ブテニル、または３−ペンテニルである。これらのアルケニルにおける−ＣＨ＝ＣＨ−の好ましい立体配置は、二重結合の位置に依存する。粘度を下げるためなどから１−プロペニル、１−ブテニル、１−ペンテニル、１−ヘキセニル、３−ペンテニル、３−ヘキセニルのようなアルケニルにおいてはトランスが好ましい。２−ブテニル、２−ペンテニル、２−ヘキセニルのようなアルケニルにおいてはシスが好ましい。これらのアルケニルにおいては、分岐よりも直鎖のアルケニルが好ましい。
［００５１］任意の水素がフッ素で置き換えられたアルケニルの好ましい例は、２，２−ジフルオロビニル、３，３−ジフルオロ−２−プロペニル、４，４−ジフルオロ−３−ブテニル、５，５−ジフルオロ−４−ペンテニル、または６，６−ジフルオロ−５−ヘキセニルである。さらに好ましい例は、粘度を下げるために、２，２−ジフルオロビニル、または４，４−ジフルオロ−３−ブテニルである。
［００５２］環Ａ、環Ｂおよび環Ｃは独立して、１，４−シクロへキシレン、１，４−フェニレン、２−フルオロ−１，４−フェニレン、または２，５−ジフルオロ−１，４−フェニレンであり、ｍが２である時の２つの環Ｃは同じであっても、異なってもよい。２−フルオロ−１，４−フェニレンの時は、両方の向きのどちらでもよい。好ましい環Ａ、環Ｂおよび環Ｃはそれぞれ、粘度を下げるために１，４−シクロへキシレン、または光学異方性を上げるために１，４−フェニレンである。環Ｄは、１，４−シクロへキシレン、１，３−ジオキサン−２，５−ジイル、１，４−フェニレン、２−フルオロ−１，４−フェニレン、２，６−ジフルオロ−１，４−フェニレン、または２，５−ピリミジンであり、ｎが２または３である時の任意の２つの環Ｄは同じであっても、異なってもよく、ｎが２でＺ７が共に単結合のとき、少なくとも１つの環Ｄが、１，３−ジオキサン−２，５−ジイル、１，４−フェニレン、２−フルオロ−１，４−フェニレン、２，６−ジフルオロ−１，４−フェニレン、または２，５−ピリミジンであり、ｎが２で少なくとも１つのＺ７が単結合でないとき、少なくとも１つの環Ｄが、１，４−フェニレン、２−フルオロ−１，４−フェニレン、または２，６−ジフルオロ−１，４−フェニレンである。環Ｄが，１，３−ジオキサン−２，５−ジイル、２−フルオロ−１，４−フェニレン、２，６−ジフルオロ−１，４−フェニレン、または２，５−ピリミジンの時は、それぞれ両方の向きのどちらでもよい。好ましい環Ｄは、光学異方性を上げるために１，４−フェニレンである。
［００５３］Ｚ１、Ｚ２およびＺ７は独立して、単結合、エチレン、カルボニルオキシ、またはジフルオロメチレンオキシであり、式（３）においてｎが２である時の２つのＺ７は同じであっても、異なってもよい。そして、式（１−１）は、Ｚ１およびＺ２の少なくとも一方はジフルオロメチレンオキシである。好ましいＺ１、Ｚ２およびＺ７はそれぞれ、誘電率異方性を上げるためにジフルオロメチレンオキシである。Ｚ５およびＺ６は独立して、単結合、エチレン、またはカルボニルオキシであり、ｍが２である時の２つのＺ６は同じであっても、異なってもよい。好ましいＺ５およびＺ６はそれぞれ、粘度を下げるために単結合である。
［００５４］Ｘ１、Ｘ２、Ｘ３、Ｘ４、Ｘ５、Ｘ６、Ｘ７、およびＸ８は独立して、水素またはフッ素である。好ましいＸ１、Ｘ２、Ｘ３、Ｘ４、Ｘ５、Ｘ６、Ｘ７、およびＸ８はそれぞれ、誘電率異方性を上げるためにフッ素であり，上限温度を上げるために水素である。
［００５５］Ｙ１は、フッ素、塩素、またはトリフルオロメトキシである。好ましいＹ１は、下限温度を下げるためにフッ素である。
［００５６］ｍは、０、１、または２である。好ましいｍは、粘度を下げるために０であり，上限温度を上げるためには２である。
［００５７］ｎは、１、２、または３である。好ましいｎは、下限温度を下げるために１であり，上限温度を上げるためには３である。
［００５８］第五に、成分化合物の具体的な例を示す。下記の好ましい化合物において、Ｒ５は、炭素数１から１２を有する直鎖のアルキルである。Ｒ６は、炭素数１から１２を有する直鎖のアルキルまたは炭素数１から１２を有する直鎖のアルコキシである。Ｒ７およびＲ８は独立して、炭素数１から１２を有する直鎖のアルキルまたは炭素数２から１２を有する直鎖のアルケニルである。これらの化合物において１，４−シクロヘキシレンに関する立体配置は、上限温度を上げるためにシスよりもトランスが好ましい。
［００５９］好ましい化合物（１−１）から化合物（１−３）は、化合物（１−１−１−１）から化合物（１−１−１−２）、化合物（１−１−２−１）から化合物（１−１−２−４）、化合物（１−２）、化合物（１−３−１−１）から化合物（１−３−１−２）、および化合物（１−３−２−１）から化合物（１−３−２−２）である。さらに好ましい化合物（１−１）から化合物（１−３）は、化合物（１−１−１−２）、化合物（１−１−２−２）、化合物（１−１−２−４）、化合物（１−２−１）、化合物（１−３−１−２）、および化合物（１−３−２−２）である。特に好ましい化合物（１−１）から化合物（１−３）は、化合物（１−１−１−２）、化合物（１−１−２−４）、化合物（１−２−１）、化合物（１−３−１−１）である。好ましい化合物（２）は、化合物（２−１−１）から化合物（２−１０−１）である。さらに好ましい化合物（２）は、化合物（２−１−１）、化合物（２−３−１）、化合物（２−４−１）、化合物（２−６−１）、および化合物（２−１０−１）である。特に好ましい化合物（２）は、化合物（２−１−１）、化合物（２−４−１）、および化合物（２−６−１）である。好ましい化合物（３）は、化合物（３−１−１）から化合物（３−１２−１）、および化合物（３−１３）から（３−１７）である。さらに好ましい化合物（３）は、化合物（３−１−１）、化合物（３−５−１）、化合物（３−８−１）、化合物（３−９−１）、および化合物（３−１１−１）である。特に好ましい化合物（３）は、化合物（３−５−１）、化合物（３−９−１）、および（３−１１−１）である。
［００６０］
　
・・（中略）・・
［００６２］
　
［００６３］
・・（中略）・・
　
［００６４］
　
・・（後略）」（１５頁７行〜２５頁下から９行）
（ｂ−６）
「［００７４］最後に、組成物の用途を説明する。大部分の組成物は、−１０℃以下の下限温度、７０℃以上の上限温度、そして０．０７から０．２０の範囲の光学異方性を有する。この組成物を含有する素子は大きな電圧保持率を有する。この組成物はＡＭ素子に適する。この組成物は透過型のＡＭ素子に特に適する。成分化合物の割合を制御することによって、またはその他の液晶性化合物を混合することによって、０．０８から０．２５の範囲の光学異方性を有する組成物、さらには０．１０から０．３０の範囲の光学異方性を有する組成物を調製してもよい。この組成物は、ネマチック相を有する組成物としての使用、光学活性な化合物を添加することによって光学活性な組成物としての使用が可能である。
［００７５］この組成物はＡＭ素子への使用が可能である。さらにＰＭ素子への使用も可能である。この組成物は、ＰＣ、ＴＮ、ＳＴＮ、ＥＣＢ、ＯＣＢ、ＩＰＳ、ＶＡ、ＰＳＡなどのモードを有するＡＭ素子およびＰＭ素子への使用が可能である。ＴＮ、ＯＣＢまたはＩＰＳモードを有するＡＭ素子への使用は特に好ましい。これらの素子が反射型、透過型または半透過型であってもよい。透過型の素子への使用は好ましい。非結晶シリコン−ＴＦＴ素子または多結晶シリコン−ＴＦＴ素子への使用も可能である。この組成物をマイクロカプセル化して作製したＮＣＡＰ（ｎｅｍａｔｉｃ　ｃｕｒｖｉｌｉｎｅａｒ　ａｌｉｇｎｅｄ　ｐｈａｓｅ）型の素子や、組成物中に三次元の網目状高分子を形成させたＰＤ（ｐｏｌｙｍｅｒ　ｄｉｓｐｅｒｓｅｄ）型の素子にも使用できる。」（２８頁２２行〜２９頁１３行）
（ｂ−７）
「［００９５］実施例により本発明を詳細に説明する。本発明は下記の実施例によって限定されない。比較例および実施例における化合物は、下記の表３の定義に基づいて記号により表した。
表３において、１，４−シクロヘキシレンに関する立体配置はトランスである。実施例において記号の後にあるかっこ内の番号は好ましい化合物の番号に対応する。（−）の記号はその他の液晶性化合物を意味する。液晶性化合物の割合（百分率）は、液晶組成物の全重量に基づいた重量百分率（重量％）であり、液晶組成物にはこの他に不純物が含有している。最後に、組成物の特性値をまとめた。
［００９６］
　
　　　　　　　　　　　　　　　　　　　　　　　　　　」（３４頁２１行〜３５頁末行）
（ｂ−８）
「［０１００］［実施例２］
　実施例２の組成物は、比較例１，２のそれと比較して、高いＮＩ点を有する。
２−ＢＢＢ（Ｆ，Ｆ）ＸＢ（Ｆ，Ｆ）−Ｆ　
　　　　　　　　　　　　　　　　　　　（１−１−１−１）　　３％
４−ＢＢ（Ｆ）Ｂ（Ｆ，Ｆ）ＸＢ（Ｆ，Ｆ）−Ｆ
　　　　　　　　　　　　　　　　　　　（１−１−１−２）　　６％
５−ＢＢ（Ｆ，Ｆ）ＸＢＢ（Ｆ，Ｆ）−Ｆ
　　　　　　　　　　　　　　　　　　　（１−１−２−１）　　３％
３−Ｂ（Ｆ）Ｂ（Ｆ，Ｆ）ＸＢＢ（Ｆ，Ｆ）−Ｆ
　　　　　　　　　　　　　　　　　　　（１−１−２−２）　　４％
３−ＨＨＸＢ（Ｆ，Ｆ）−Ｆ　　　　　　（１−２−１）　　　　３％
４−ＨＨＢ（Ｆ）Ｂ（Ｆ，Ｆ）−Ｆ　　　（１−３−１−２）　　４％
３−ＨＨ２Ｂ（Ｆ）Ｂ（Ｆ，Ｆ）−Ｆ　　（１−３−２−２）　　４％
Ｖ−ＨＨ−３　　　　　　　　　　　　　（２−１−１）　　　３５％
１Ｖ−ＨＨ−３　　　　　　　　　　　　（２−１−１）　　　　７％
２−ＨＨ−３　　　　　　　　　　　　　（２−１−１）　　　　４％
Ｖ２−ＢＢ−１　　　　　　　　　　　　（２−３−１）　　　　３％
３−ＨＢＢ−２　　　　　　　　　　　　（２−５−１）　　　　３％
２−ＢＢ（Ｆ）Ｂ−２Ｖ　　　　　　　　（２−６−１）　　　　３％
５−ＨＢ（Ｆ）ＢＨ−３　　　　　　　　（２−９−１）　　　　３％
５−ＨＢＢ（Ｆ）Ｂ−２　　　　　　　　（２−１０−１）　　　５％
３−ＨＨＢ（Ｆ，Ｆ）−Ｆ　　　　　　　（３−５−１）　　　　４％
３−ＨＧＢ（Ｆ，Ｆ）−Ｆ　　　　　　　（３−１６）　　　　　３％
５−ＧＨＢ（Ｆ，Ｆ）−Ｆ　　　　　　　（３−１７）　　　　　３％
　ＮＩ=９１．６℃；Ｔｃ≦−３０℃；Δｎ＝０．１１１０；Δε＝５．４；Ｖｔｈ＝１
．８１Ｖ；η＝１４．６ｍＰａ・ｓ；γ１＝７１ｍＰａ・ｓ；τ＝９．８ｍｓ；ＶＨＲ−
１＝９９．１％；ＶＨＲ−２＝９８．２％；ＶＨＲ−３＝９８．１％
［０１０１］［実施例３］
　実施例３の組成物は、比較例１，２のそれと比較して、高いＮＩ点を有する。
４−ＢＢ（Ｆ）Ｂ（Ｆ，Ｆ）ＸＢ（Ｆ，Ｆ）−Ｆ
　　　　　　　　　　　　　　　　　　　（１−１−１−２）　　８％
３−ＨＨＸＢ（Ｆ，Ｆ）−Ｆ　　　　　　（１−２−１）　　　　５％
２−ＨＨＢＢ（Ｆ，Ｆ）−Ｆ　　　　　　（１−３−１−１）　　３％
３−ＨＨＢＢ（Ｆ，Ｆ）−Ｆ　　　　　　（１−３−１−１）　　４％
Ｖ−ＨＨ−３　　　　　　　　　　　　　（２−１−１）　　　３０％
３−ＨＨ−Ｏ１　　　　　　　　　　　　（２−１−１）　　　　５％
ＶＦＦ−ＨＨ−３　　　　　　　　　　　（２−１）　　　　　　５％
Ｖ−ＨＨＢ−１　　　　　　　　　　　　（２−４−１）　　　１０％
Ｖ２−ＨＨＢ−１　　　　　　　　　　　（２−４−１）　　　　４％
３−ＨＨＢ−１　　　　　　　　　　　　（２−４−１）　　　　３％
１−ＢＢ（Ｆ）Ｂ−２Ｖ　　　　　　　　（２−６−１）　　　　４％
２−ＢＢ（Ｆ）Ｂ−２Ｖ　　　　　　　　（２−６−１）　　　　４％
３−ＨＨＢ（Ｆ，Ｆ）−Ｆ　　　　　　　（３−５−１）　　　　３％
３−ＨＢＢ−Ｆ　　　　　　　　　　　　（３−７−１）　　　　４％
２−ＢＢ（Ｆ，Ｆ）ＸＢ（Ｆ，Ｆ）−Ｆ　（３−１１−１）　　　３％
３−ＢＢ（Ｆ，Ｆ）ＸＢ（Ｆ，Ｆ）−Ｆ　（３−１１−１）　　　５％
　ＮＩ=９１．０℃；Ｔｃ≦−４０℃；Δｎ＝０．１０７；Δε＝４．７；Ｖｔｈ＝２．０３Ｖ；η＝１２．５ｍＰａ・ｓ；γ１＝６５ｍＰａ・ｓ；τ＝１０．６ｍｓ；ＶＨＲ−１＝９９．０％；ＶＨＲ−２＝９８．２％；ＶＨＲ−３＝９８．１％
［０１０２］［実施例４］
　実施例４の組成物は、比較例１，２のそれと比較して、高いＮＩ点を有する。
３−ＢＢ（Ｆ）Ｂ（Ｆ，Ｆ）ＸＢ（Ｆ，Ｆ）−Ｆ（１−１−１−２）３％
４−ＢＢ（Ｆ）Ｂ（Ｆ，Ｆ）ＸＢ（Ｆ，Ｆ）−Ｆ（１−１−１−２）６％
５−ＢＢ（Ｆ）Ｂ（Ｆ，Ｆ）ＸＢ（Ｆ，Ｆ）−Ｆ（１−１−１−２）４％
３−Ｂ（Ｆ）Ｂ（Ｆ，Ｆ）ＸＢＢ（Ｆ，Ｆ）−Ｆ（１−１−２−２）３％
３−ＨＨＸＢ（Ｆ，Ｆ）−Ｆ　　　　　　　　　（１−２−１）　　６％
３−ＨＨＢＢ（Ｆ，Ｆ）−Ｆ　　　　　　　　　（１−３−１−１）４％
４−ＨＨＢ（Ｆ）Ｂ（Ｆ，Ｆ）−Ｆ　　　　　　（１−３−１−２）４％
３−ＨＨ２ＢＢ（Ｆ，Ｆ）−Ｆ　　　　　　　　（１−３−２−１）４％
Ｖ−ＨＨ−３　　　　　　　　　　　　　　　　（２−１−１）　１９％
１Ｖ−ＨＨ−３　　　　　　　　　　　　　　　（２−１−１）　　６％
Ｖ−ＨＨ−５　　　　　　　　　　　　　　　　（２−１−１）　２０％
Ｖ−ＨＨＢ−１　　　　　　　　　　　　　　　（２−４−１）　　４％
２−ＢＢ（Ｆ）Ｂ−３　　　　　　　　　　　　（２−６−１）　　４％
１Ｖ２−ＢＢ−Ｆ　　　　　　　　　　　　　　（３−２−１）　　３％
３−ＨＨＢ（Ｆ，Ｆ）−Ｆ　　　　　　　　　　（３−５−１）　　６％
３−ＨＢＢ（Ｆ，Ｆ）−Ｆ　　　　　　　　　　（３−８−１）　　４％
　ＮＩ=９１．０℃；Ｔｃ≦−２０℃；Δｎ＝０．１０５；Δε＝６．１；Ｖｔｈ＝１．８０Ｖ；η＝１２．５ｍＰａ・ｓ；γ１＝７７ｍＰａ・ｓ；τ＝１２．５ｍｓ；ＶＨＲ−１＝９９．１％；ＶＨＲ−２＝９８．２％；ＶＨＲ−３＝９８．１％」（３８頁１６行〜４１頁１１行）
　
３．甲３
　甲３には、以下の（ｃ−１）ないし（ｃ−９）の各事項が記載されている。
（ｃ−１）
「請求の範囲
［請求項１］液晶表示素子の動作モードがＦＦＳモードであり、駆動方式がアクティブマトリックス方式であり、かつ正の誘電率異方性を有する液晶組成物を含有する液晶表示素子であって、この液晶組成物が、第一成分として式（１）で表される化合物の群から選択された少なくとも１つの化合物、および第二成分として式（２）で表される化合物の群から選択された少なくとも１つの化合物を含有し、液晶組成物の全重量に基づいて第一成分の割合が１０重量％以上である、液晶表示素子。
　
ここで、Ｒ１、Ｒ２、およびＲ３は独立して、炭素数１から１２のアルキル、炭素数１から１２のアルコキシ、炭素数２から１２のアルケニル、または任意の水素がフッ素で置き換えられた炭素数２から１２のアルケニルであり；環Ａおよび環Ｂは独立して、１，４−シクロへキシレン、１，４−フェニレン、２−フルオロ−１，４−フェニレン、３−フルオロ−１，４−フェニレン、または２，５−ジフルオロ−１，４−フェニレンであり；Ｚ１は独立して、単結合、エチレン、またはカルボニルオキシであり；Ｘ１およびＸ２は独立して、水素またはフッ素であり；Ｙ１は、フッ素またはトリフルオロメトキシであり；ｍは、１、２、または３である。
［請求項２］液晶組成物の第一成分が式（１−１）および式（１−２）で表される化合物の群から選択された少なくとも１つの化合物である請求項１に記載の液晶表示素子。
　
ここで、Ｒ１は、炭素数１から１２のアルキル、炭素数１から１２のアルコキシ、炭素数２から１２のアルケニル、または任意の水素がフッ素で置き換えられた炭素数２から１２のアルケニルである。
［請求項３］液晶組成物の第一成分が式（１−１）で表される化合物の群から選択された少なくとも１つの化合物である請求項２に記載の液晶表示素子。
［請求項４］液晶組成物の第二成分が式（２−１）から式（２−１３）で表される化合物の群から選択された少なくとも１つの化合物である請求項１から３のいずれか１項に記載の液晶表示素子。
　
ここで、Ｒ２およびＲ３は独立して、炭素数１から１２のアルキル、炭素数１から１２のアルコキシ、炭素数２から１２のアルケニル、または任意の水素がフッ素で置き換えられた炭素数２から１２のアルケニルである。
［請求項５］液晶組成物の第二成分が式（２−１）で表される化合物の群から選択された少なくとも１つの化合物である請求項４に記載の液晶表示素子。
［請求項６］液晶組成物の第二成分が式（２−１）で表される化合物の群から選択された少なくとも１つの化合物、および式（２−５）で表される化合物の群から選択された少なくとも１つの化合物の混合物である請求項４に記載の液晶表示素子。
［請求項７］液晶組成物が、液晶組成物の全重量に基づいて、第一成分の割合が１０重量％から５０重量％の範囲であり、第二成分の割合が２０重量％から９０重量％の範囲である請求項１から６のいずれか１項に記載の液晶表示素子。
［請求項８］液晶組成物が、第三成分として式（３−１）および式（３−２）で表される化合物の群から選択された少なくとも１つの化合物をさらに含有する、請求項１から７のいずれか１項に記載の液晶表示素子。
　
ここで、Ｒ４およびＲ５は独立して、炭素数１から１２のアルキル、炭素数１から１２のアルコキシ、または炭素数２から１２のアルケニル、または任意の水素がフッ素で置き換えられた炭素数２から１２のアルケニルであり；環Ｃ、環Ｄ、および環Ｅは独立して、１，４−シクロへキシレン、１，３−ジオキサン−２，５−ジイル、１，４−フェニレン、３−フルオロ−１，４−フェニレン、３，５−ジフルオロ−１，４−フェニレン、または２，５−ピリミジンであり；Ｚ２、Ｚ３、Ｚ４、およびＺ５は独立して、単結合、エチレン、カルボニルオキシ、またはジフルオロメチレンオキシであり；Ｘ３およびＸ４は独立して、水素またはフッ素であり；Ｙ２は、フッ素、塩素、またはトリフルオロメトキシであり；ｎは１または２である。
［請求項９］液晶組成物の第三成分が式（３−１−１）から式（３−１−２９）および式（３−２−１）から式（３−２−８）で表される化合物の群から選択された少なくとも１つの化合物である、請求項８に記載の液晶表示素子。
・・（中略）・・
　
・・（中略）・・
　
・・（中略）・・
　
・・（中略）・・
ここで、Ｒ４およびＲ５は独立して、炭素数１から１２のアルキル、炭素数１から１２のアルコキシ、または炭素数２から１２のアルケニル、または任意の水素がフッ素で置き換えられた炭素数２から１２のアルケニルである。
［請求項１０］液晶組成物の第三成分が式（３−１−９）で表される化合物の群から選択された少なくとも１つの化合物である請求項９に記載の液晶表示素子。
［請求項１１］液晶組成物の第三成分が式（３−１−２０）で表される化合物の群から選択された少なくとも１つの化合物である請求項９に記載の液晶表示素子。
［請求項１２］液晶組成物の第三成分が式（３−１−２４）で表される化合物の群から選択された少なくとも１つの化合物である請求項９に記載の液晶表示素子。
［請求項１３］液晶組成物の第三成分が式（３−１−２８）で表される化合物の群から選択された少なくとも１つの化合物である請求項９に記載の液晶表示素子。
［請求項１４］液晶組成物の第三成分が式（３−２−６）で表される化合物の群から選択された少なくとも１つの化合物である請求項９に記載の液晶表示素子。
［請求項１５］液晶組成物の第三成分が、式（３−１−９）で表される化合物の群から選択された少なくとも１つの化合物、および式（３−１−２０）で表される化合物の群から選択された少なくとも１つの化合物の混合物である請求項９に記載の液晶表示素子。
［請求項１６］液晶組成物の第三成分が、式（３−１−２８）で表される化合物の群から選択された少なくとも１つの化合物、および式（３−２−６）で表される化合物の群から選択された少なくとも１つの化合物の混合物である請求項９に記載の液晶表示素子。
［請求項１７］液晶組成物が、液晶組成物の全重量に基づいて、第三成分の割合が１５重量％から６０重量％の範囲である請求項８から１６のいずれか１項に記載の液晶表示素子。
・・（中略）・・
［請求項２２］請求項１から２１のいずれか１項に記載の液晶表示素子中に含まれる液晶組成物。
［請求項２３］ネマチック相の上限温度が７０℃以上であり、波長５８９ｎｍにおける光学異方性（２５℃）が０．０８以上であり、そして周波数１ｋＨｚにおける誘電率異方性（２５℃）が１０以上である請求項２８に記載の液晶組成物。
［請求項２４］請求項２３に記載の液晶組成物の、液晶表示素子への使用。」（５７頁〜６９頁）
（ｃ−２）
「技術分野
［０００１］本発明は、主としてＡＭ（ａｃｔｉｖｅ　ｍａｔｒｉｘ）素子などに適する液晶組成物およびこの組成物を含有するＡＭ素子などに関する。特に、誘電率異方性が正の液晶組成物に関し、この組成物を含有するＦＦＳ（Ｆｒｉｎｇｅ　Ｆｉｅｌｄ　Ｓｗｉｔｃｈｉｎｇ）モードの素子に関する。」（１頁３行〜７行）
（ｃ−３）
「背景技術
［０００２］液晶表示素子において、液晶の動作モードに基づいた分類は、ＰＣ（ｐｈａｓｅ　ｃｈａｎｇｅ）、ＴＮ（ｔｗｉｓｔｅｄ　ｎｅｍａｔｉｃ）、ＳＴＮ（ｓｕｐｅｒ　ｔｗｉｓｔｅｄ　ｎｅｍａｔｉｃ）、ＥＣＢ（ｅｌｅｃｔｒｉｃａｌｌｙ　ｃｏｎｔｒｏｌｌｅｄ　ｂｉｒｅｆｒｉｎｇｅｎｃｅ）、ＯＣＢ（ｏｐｔｉｃａｌｌｙ　ｃｏｍｐｅｎｓａｔｅｄ　ｂｅｎｄ）、ＩＰＳ（ｉｎ−ｐｌａｎｅ　ｓｗｉｔｃｈｉｎｇ）、ＶＡ（ｖｅｒｔｉｃａｌ　ａｌｉｇｎｍｅｎｔ）、ＦＦＳ（ｆｒｉｎｇｅ　ｆｉｅｌｄ　ｓｗｉｔｃｈｉｎｇ）、ＰＳＡ（ｐｏｌｙｍｅｒ　ｓｕｓｔａｉｎｅｄ　ａｌｉｇｎｍｅｎｔ）モードなどである。素子の駆動方式に基づいた分類は、ＰＭ（ｐａｓｓｉｖｅ　ｍａｔｒｉｘ）とアクティブマトリックス（ＡＭ；ａｃｔｉｖｅ　ｍａｔｒｉｘ）である。・・（中略）・・
［０００３］これらの素子は適切な特性を有する液晶組成物を含有する。この液晶組成物はネマチック相を有する。良好な一般的特性を有するＦＦＳモードの素子を得るには組成物の一般的特性を向上させる。２つの一般的特性における関連を下記の表１にまとめる。組成物の一般的特性を市販されているＦＦＳモードの素子に基づいてさらに説明する。ネマチック相の温度範囲は、素子の使用できる温度範囲に関連する。ネマチック相の好ましい上限温度は約７０℃以上であり、そしてネマチック相の好ましい下限温度は約−１０℃以下である。組成物の粘度は素子の応答時間に関連する。素子で動画を表示するためには短い応答時間が好ましい。したがって、組成物における小さな粘度が好ましい。低い温度における小さな粘度はより好ましい。組成物の弾性定数は素子のコントラストに関連する。素子においてコントラストを上げるためには、組成物における大きな弾性定数がより好ましい。組成物の誘電率異方性は素子のしきい値電圧に関連する。好ましい誘電率異方性は、約１０以上である。
［０００４］
　
［０００５］組成物の光学異方性は、素子のコントラスト比に関連する。組成物の光学異方性（Δｎ）と素子のセルギャップ（ｄ）との積（Δｎ×ｄ）は、コントラスト比を最大にするように設計される。適切な積の値は動作モードの種類に依存する。ＴＮのようなモードの素子では、適切な値は約０．４５μｍである。この場合、小さなセルギャップの素子には大きな光学異方性を有する組成物が好ましい。組成物における大きな誘電率異方性は素子における低いしきい値電圧、小さな消費電力と大きなコントラスト比に寄与する。したがって、大きな誘電率異方性が好ましい。組成物における大きな比抵抗は、素子における大きな電圧保持率と大きなコントラスト比に寄与する。したがって、初期段階において室温だけでなくネマチック相の上限温度に近い温度でも大きな比抵抗を有する組成物が好ましい。長時間使用したあと、室温だけでなくネマチック相の上限温度に近い温度でも大きな比抵抗を有する組成物が好ましい。紫外線および熱に対する組成物の安定性は、液晶表示素子の寿命に関連する。これらの安定性が高いとき、この素子の寿命は長い。このような特性は、液晶プロジェクター、液晶テレビなどに用いるＡＭ素子に好ましい。組成物における大きな弾性定数は素子における大きなコントラスト比と短い応答時間に寄与する。したがって、大きな弾性定数が好ましい。
［０００６］ＴＮモードを有するＡＭ素子においては正の誘電率異方性を有する組成物が用いられる。・・（中略）・・ＩＰＳモードまたはＦＦＳモードを有するＡＭ素子においては正または負の誘電率異方性を有する組成物が用いられる。ＰＳＡモードを有するＡＭ素子においては正または負の誘電率異方性を有する組成物が用いられる。正の誘電率異方性を有する液晶組成物の例は次の特許文献に開示されている。
・・（中略）・・
［０００８］望ましいＡＭ素子は、使用できる温度範囲が広い、応答時間が短い、コントラスト比が大きい、しきい値電圧が低い、電圧保持率が大きい、寿命が長い、などの特性を有する。１ミリ秒でもより短い応答時間が望ましい。したがって、組成物の望ましい特性は、ネマチック相の高い上限温度、ネマチック相の低い下限温度、小さな粘度、適切な光学異方性、大きな誘電率異方性、大きな比抵抗、紫外線に対する高い安定性、熱に対する高い安定性、大きな弾性定数などである。」（１頁８行〜３頁２５行）
（ｃ−４）
「発明が解決しようとする課題
［０００９］本発明の１つの目的は、ネマチック相の高い上限温度、ネマチック相の低い下限温度、小さな粘度、適切な光学異方性、大きな誘電率異方性、大きな比抵抗、紫外線に対する高い安定性、熱に対する高い安定性、大きな弾性定数などの特性において、少なくとも１つの特性を充足する液晶組成物である。他の目的は、少なくとも２つの特性に関して適切なバランスを有する液晶組成物である。別の目的は、このような組成物を含有する液晶表示素子である。別の目的は、適切な光学異方性、大きな誘電率異方性、紫外線に対する高い安定性、大きな弾性定数などを有する組成物であり、そして短い応答時間、大きな電圧保持率、大きなコントラスト比、長い寿命などを有するＡＭ素子である。」（３頁末行〜４頁１０行）
（ｃ−５）
「［００４０］本発明の組成物を次の順で説明する。第一に、組成物における成分化合物の構成を説明する。第二に、成分化合物の主要な特性、およびこの化合物が組成物に及ぼす主要な効果を説明する。第三に、組成物における成分の組み合わせ、成分化合物の好ましい割合およびその根拠を説明する。第四に、成分化合物の好ましい形態を説明する。第五に、成分化合物の具体的な例を示す。第六に、組成物に混合してもよい添加物を説明する。第七に、成分化合物の合成法を説明する。最後に、組成物の用途を説明する。
・・（中略）・・
［００４３］第二に、成分化合物の主要な特性、およびこの化合物が組成物の特性に及ぼす主要な効果を説明する。成分化合物の主要な特性を本発明の効果に基づいて表２にまとめる。表２の記号において、Ｌは大きいまたは高い、Ｍは中程度の、Ｓは小さいまたは低い、を意味する。記号Ｌ、Ｍ、Ｓは、成分化合物のあいだの定性的な比較に基づいた分類である。
［００４４］表２．　化合物の物性
　
［００４５］成分化合物を組成物に混合したとき、成分化合物が組成物の特性に及ぼす主要な効果は次のとおりである。化合物（１）は下限温度を下げ、そして誘電率異方性を上げる。化合物（２）は上限温度を上げる、または粘度を下げる。化合物（３−１）および化合物（３−２）は、下限温度を下げ、そして誘電率異方性を上げる。化合物（４）は、光学異方性を上げ、そして誘電率異方性を上げる。
［００４６］第三に、組成物における成分の組み合わせ、成分化合物の好ましい割合およびその根拠を説明する。組成物における成分の組み合わせは、第一成分＋第二成分、第一成分＋第二成分＋第三成分、第一成分＋第二成分＋第四成分、および第一成分＋第二成分＋第三成分＋第四成分である。好ましい組成物における成分の組み合わせは、第一成分＋第二成分＋第三成分＋第四成分である。
［００４７］第一成分の好ましい割合は、誘電率異方性を上げるために約１０重量％以上であり、粘度を下げるために約５０重量％以下である。さらに好ましい割合は約１０重量％から約４０重量％の範囲である。特に好ましい割合は約１０重量％から約３０重量％の範囲である。
［００４８］第二成分の好ましい割合は、上限温度を上げるため、または粘度を下げるために約２０重量％以上であり、誘電率異方性を上げるために約９０重量％以下である。さらに好ましい割合は約２５重量％から約７５重量％の範囲である。特に好ましい割合は約３０重量％から約６０重量％の範囲である。
［００４９］第三成分の好ましい割合は、誘電率異方性を上げるために約１５重量％以上であり、粘度を下げるために約６０重量％以下である。さらに好ましい割合は約２０重量％から約５５重量％の範囲である。特に好ましい割合は約２５重量％から約５０重量％の範囲である。
・・（中略）・・
［００５１］第四に、成分化合物の好ましい形態を説明する。Ｒ１、Ｒ２、Ｒ３、Ｒ４、Ｒ５、およびＲ６は独立して、炭素数１から１２のアルキル、炭素数１から１２のアルコキシ、炭素数２から１２のアルケニル、または任意の水素がフッ素で置き換えられた炭素数２から１２のアルケニルである。好ましいＲ１、Ｒ３、Ｒ４、Ｒ５、またはＲ６は、紫外線または熱に対する安定性などを上げるために、炭素数１から１２のアルキルである。好ましいＲ２は、下限温度を下げるため、または粘度を下げるために、炭素数２から１２のアルケニルである。
［００５２］好ましいアルキルは、メチル、エチル、プロピル、ブチル、ペンチル、ヘキシル、ヘプチル、またはオクチルである。さらに好ましいアルキルは、粘度を下げるためにエチル、プロピル、ブチル、ペンチル、またはヘプチルである。
［００５３］好ましいアルコキシは、メトキシ、エトキシ、プロポキシ、ブトキシ、ペンチルオキシ、ヘキシルオキシ、またはヘプチルオキシである。粘度を下げるために、さらに好ましいアルコキシは、メトキシまたはエトキシである。
［００５４］好ましいアルケニルは、ビニル、１−プロペニル、２−プロペニル、１−ブテニル、２−ブテニル、３−ブテニル、１−ペンテニル、２−ペンテニル、３−ペンテニル、４−ペンテニル、１−ヘキセニル、２−ヘキセニル、３−ヘキセニル、４−ヘキセニル、または５−ヘキセニルである。さらに好ましいアルケニルは、粘度を下げるためにビニル、１−プロペニル、３−ブテニル、または３−ペンテニルである。これらのアルケニルにおける−ＣＨ＝ＣＨ−の好ましい立体配置は、二重結合の位置に依存する。粘度を下げるためなどから１−プロペニル、１−ブテニル、１−ペンテニル、１−ヘキセニル、３−ペンテニル、３−ヘキセニルのようなアルケニルにおいてはトランスが好ましい。２−ブテニル、２−ペンテニル、２−ヘキセニルのようなアルケニルにおいてはシスが好ましい。これらのアルケニルにおいては、分岐よりも直鎖のアルケニルが好ましい。
［００５５］任意の水素がフッ素で置き換えられたアルケニルの好ましい例は、２，２−ジフルオロビニル、３，３−ジフルオロ−２−プロペニル、４，４−ジフルオロ−３−ブテニル、５，５−ジフルオロ−４−ペンテニル、および６，６−ジフルオロ−５−ヘキセニルである。さらに好ましい例は、粘度を下げるために２，２−ジフルオロビニル、および４，４−ジフルオロ−３−ブテニルである。
［００５６］環Ａおよび環Ｂは独立して、１，４−シクロへキシレン、１，４−フェニレン、２−フルオロ−１，４−フェニレン、３−フルオロ−１，４−フェニレンまたは２，５−ジフルオロ−１，４−フェニレンである。ｍが２または３である時、任意の２つの環Ａは同じであっても、異なっていてもよい。好ましい環Ａまたは環Ｂは、上限温度を上げ、粘度を下げるために、１，４−シクロヘキシレン、または光学異方性を上げるために、１，４−フェニレンである。環Ｃ、環Ｄ、および環Ｅは独立して、１，４−シクロへキシレン、１，３−ジオキサン−２，５−ジイル、１，４−フェニレン、３−フルオロ−１，４−フェニレン、３，５−ジフルオロ−１，４−フェニレン、または２，５−ピリミジンである。ｎが２である時、任意の２つの環Ｃは同じであっても、異なっていてもよい。好ましい環Ｃ、環Ｄ、および環Ｅは、光学異方性を上げるために、１，４−フェニレンである。環Ｆ、環Ｇ、環Ｈ、および環Ｉは独立して、１，４−シクロへキシレン、１，４−フェニレン、２−フルオロ−１，４−フェニレン、３−フルオロ−１，４−フェニレンまたは２，５−ジフルオロ−１，４−フェニレンである。好ましい環Ｆ、環Ｇ、環Ｈ、および環Ｉは、光学異方性を上げるために、１，４−フェニレンである。
［００５７］Ｚ１は、単結合、エチレン、またはカルボニルオキシであり、ｍが２または３である時の任意の２つのＺ１は同じであっても、異なっていてもよい。好ましいＺ１は粘度を下げるために単結合である。Ｚ２、Ｚ３、Ｚ４、Ｚ５、Ｚ６、Ｚ７、Ｚ８、およびＺ９は独立して、単結合、エチレン、カルボニルオキシ、またはジフルオロメチレンオキシであり、ｎが２である時の任意の２つのＺ２は同じであっても、異なっていてもよい。
［００５８］Ｘ１、Ｘ２、Ｘ３、Ｘ４、Ｘ５、Ｘ６、Ｘ７、Ｘ８、Ｘ９、Ｘ１０、Ｘ１１、Ｘ１２、およびＸ１３は独立して、水素またはフッ素である。好ましいＸ１、Ｘ２、Ｘ３、Ｘ４、Ｘ５、Ｘ６、Ｘ７、Ｘ８、Ｘ９、Ｘ１０、Ｘ１１、Ｘ１２、またはＸ１３は、誘電率異方性を上げるためにフッ素である。
［００５９］Ｙ１は、フッ素またはトリフルオロメトキシである。好ましいＹ１は、下限温度を下げるためにフッ素である。Ｙ２およびＹ３は独立して、フッ素、塩素、またはトリフルオロメトキシである。好ましいＹ２またはＹ３は、下限温度を下げるためにフッ素である。
［００６０］ｍは、１、２、または３である。好ましいｍは、粘度を下げるために１である。
［００６１］ｎは、１または２である。好ましいｎは、下限温度を下げるために２である。
［００６２］第五に、成分化合物の具体的な例を示す。下記の好ましい化合物において、Ｒ７は、炭素数１から１２を有する直鎖のアルキルである。Ｒ８は、炭素数１から１２を有する直鎖のアルキルまたは炭素数１から１２を有する直鎖のアルコキシである。Ｒ９およびＲ１０は独立して、炭素数１から１２を有する直鎖のアルキルまたは炭素数２から１２を有する直鎖のアルケニルである。これらの化合物において１，４−シクロヘキシレンに関する立体配置は、上限温度を上げるためにシスよりもトランスが好ましい。
［００６３］好ましい化合物（１）は、化合物（１−１−１）および化合物（１−２−１）である。さらに好ましい化合物（１）は化合物（１−１−１）である。好ましい化合物（２）は、
化合物（２−１−１）から化合物（２−１３−１）である。さらに好ましい化合物（２）は、化合物（２−１−１）、化合物（２−５−１）、化合物（２−７−１）、および化合物（２−１３−１）である。特に好ましい化合物（２）は、化合物（２−１−１）および化合物（２−５−１）である。好ましい化合物（３−１）は、化合物（３−１−１−１）から化合物（３−１−２９−１）である。さらに好ましい化合物（３−１）は、化合物（３−１−９−１）、化合物（３−１−１６−１）、化合物（３−１−１７−１）、化合物（３−１−２０−１）、化合物（３−１−２４−１）、化合物（３−１−２６−１）、および化合物（３−１−２８−１）である。特に好ましい化合物（３−１）は、化合物（３−１−９−１）、化合物（３−１−２０−１）、化合物（３−１−２４−１）、および化合物（３−１−２８−１）である。好ましい化合物（３−２）は、化合物（３−２−１−１）から化合物（３−２−８−１）である。さらに好ましい化合物（３−２）は、化合物（３−２−６−１）、化合物（３−２−７−１）、および化合物（３−２−８−１）である。特に好ましい化合物（３−２）は、化合物（３−２−６−１）である。・・（中略）・・
［００６４］
　
［００６５］
　
・・（中略）・・
［００６６］・・（中略）・・
　
・・（中略）・・
［００６７］・・（中略）・・
　
・・（中略）・・
［００６９］・・（中略）・・
　
・・（後略）」（１９頁１６行〜３０頁下から２行）
（ｃ−６）
「［００７９］第八に、組成物の用途を説明する。本発明の組成物は主として、約−１０℃以下の下限温度、約７０℃以上の上限温度、そして約０．０７から約０．２０の範囲の光学異方性を有する。この組成物を含有する素子は大きな電圧保持率を有する。この組成物はＡＭ素子に適する。この組成物は透過型のＡＭ素子に特に適する。成分化合物の割合を制御することによって、またはその他の液晶性化合物を混合することによって、約０．０８から約０．２５の範囲の光学異方性を有する組成物、さらには約０．１０から約０．３０の範囲の光学異方性を有する組成物を調製してもよい。この組成物は、ネマチック相を有する組成物としての使用、光学活性な化合物を添加することによって光学活性な組成物としての使用が可能である。
［００８０］この組成物はＡＭ素子への使用が可能である。さらにＰＭ素子への使用も可能である。この組成物は、ＰＣ、ＴＮ、ＳＴＮ、ＥＣＢ、ＯＣＢ、ＩＰＳ、ＶＡ、ＦＦＳ、ＰＳＡなどのモードを有するＡＭ素子およびＰＭ素子への使用が可能である。ＦＦＳモードを有するＡＭ素子への使用は特に好ましい。これらの素子が反射型、透過型または半透過型であってもよい。透過型の素子への使用は好ましい。非結晶シリコン−ＴＦＴ素子または多結晶シリコン−ＴＦＴ素子への使用も可能である。この組成物をマイクロカプセル化して作製したＮＣＡＰ（ｎｅｍａｔｉｃ　ｃｕｒｖｉｌｉｎｅａｒ　ａｌｉｇｎｅｄ　ｐｈａｓｅ）型の素子や、組成物中に三次元の網目状高分子を形成させたＰＤ（ｐｏｌｙｍｅｒ　ｄｉｓｐｅｒｓｅｄ）型の素子にも使用できる。」（３５頁２２行〜３６頁１３行）
（ｃ−７）
「［０１０６］実施例により本発明を詳細に説明する。本発明は下記の実施例によって限定されない。比較例および実施例における化合物は、下記の表３の定義に基づいて記号により表した。
表３において、１，４−シクロヘキシレンに関する立体配置はトランスである。実施例において記号の後にあるかっこ内の番号は好ましい化合物の番号に対応する。（−）の記号はその他の液晶性化合物を意味する。液晶性化合物の割合（百分率）は、液晶組成物の全重量に基づいた重量百分率（重量％）であり、液晶組成物には不純物が含まれている。最後に、この液晶組成物およびこの液晶組成物を含有する液晶表示素子の特性値をまとめた。
［０１０７］
　
　　　　　　　　　　　　　　　　　　　　　　　　　　」（４３頁２行〜４４頁末行）
（ｃ−８）
「［０１１２］［実施例３］
３−ＢＢ（Ｆ）Ｂ（Ｆ，Ｆ）ＸＢ（Ｆ，Ｆ）−Ｆ　
　　　　　　　　　　　　　　　　　　　　（１−１−１）　　　４％
４−ＢＢ（Ｆ）Ｂ（Ｆ，Ｆ）ＸＢ（Ｆ，Ｆ）−Ｆ
　　　　　　　　　　　　　　　　　　　　（１−１−１）　　１０％
３−ＢＢ（Ｆ）Ｂ（Ｆ，Ｆ）ＸＢ（Ｆ）−ＯＣＦ３
　　　　　　　　　　　　　　　　　　　　（１−２−１）　　　９％
Ｖ−ＨＨ−３　　　　　　　　　　　　　　（２−１−１）　　１５％
１Ｖ−ＨＨ−３　　　　　　　　　　　　　（２−１−１）　　　３％
Ｖ２−ＢＢ−１　　　　　　　　　　　　　（２−３−１）　　　５％
Ｖ−ＨＨＢ−１　　　　　　　　　　　　　（２−５−１）　　　４％
３−ＨＢＢ−２　　　　　　　　　　　　　（２−６−１）　　　３％
２−ＢＢ（Ｆ）Ｂ−３　　　　　　　　　　（２−７−１）　　　３％
３−Ｂ（Ｆ）ＢＢ−２　　　　　　　　　　（２−８−１）　　　３％
７−ＨＢ（Ｆ，Ｆ）−Ｆ　　　　　　　　　（３−１−３−１）　６％
５−ＨＸＢ（Ｆ，Ｆ）−Ｆ　　　　　　　　（３−１−７−１）　６％
３−ＨＨＸＢ（Ｆ，Ｆ）−Ｆ　　　　　　　（３−１−９−１）　５％
２−ＨＨＢ（Ｆ，Ｆ）−Ｆ　　　　　　　　（３−１−１６−１）３％
３−ＨＨＢ（Ｆ，Ｆ）−Ｆ　　　　　　　　（３−１−１６−１）３％
３−ＨＢＢ（Ｆ，Ｆ）−Ｆ　　　　　　　　（３−１−１７−１）５％
３−ＢＢ（Ｆ，Ｆ）ＸＢ（Ｆ，Ｆ）−Ｆ　　（３−１−２０−１）７％
３−ＨＨＢＢ（Ｆ，Ｆ）−Ｆ　　　　　　　（３−２−３−１）　３％
４−ＨＨＢＢ（Ｆ，Ｆ）−Ｆ　　　　　　　（３−２−３−１）　３％
　ＮＩ＝７０．３℃；Ｔｃ≦−２０℃；Δε＝１１．５；Δｎ＝０．１２１；Ｖｔｈ＝１．２１Ｖ；η＝２３．２ｍＰａ・ｓ；τ＝２１．４ｍｓ．」（４７頁２７行〜４８頁２３行）
（ｃ−９）
「［０１１４］［実施例５］
３−ＢＢ（Ｆ）Ｂ（Ｆ，Ｆ）ＸＢ（Ｆ，Ｆ）−Ｆ　　
　　　　　　　　　　　　　　　　　　　　　（１−１−１）　　　　３％
４−ＢＢ（Ｆ）Ｂ（Ｆ，Ｆ）ＸＢ（Ｆ，Ｆ）−Ｆ
　　　　　　　　　　　　　　　　　　　　　（１−１−１）　　　　９％
５−ＢＢ（Ｆ）Ｂ（Ｆ，Ｆ）ＸＢ（Ｆ）−ＯＣＦ３
　　　　　　　　　　　　　　　　　　　　　（１−２−１）　　　　５％
Ｖ−ＨＨ−４　　　　　　　　　　　　　　　（２−１−１）　　　１２％
Ｖ−ＨＨ−５　　　　　　　　　　　　　　　（２−１−１）　　　１１％
１Ｖ−ＨＨ−４　　　　　　　　　　　　　　（２−１−１）　　　　５％
１−ＢＢ（Ｆ）Ｂ−２Ｖ　　　　　　　　　　（２−７−１）　　　　４％
２−ＢＢ（Ｆ）Ｂ−２Ｖ　　　　　　　　　　（２−７−１）　　　　４％
５−ＨＥＢ−Ｆ　　　　　　　　　　　　　　（３−１−５−１）　　４％
３−ＨＨＢ−Ｆ　　　　　　　　　　　　　　（３−１−１１−１）　４％
３−ＢＢ（Ｆ，Ｆ）ＸＢ（Ｆ）−ＯＣＦ３　　（３−１−２１−１）１２％
３−ＨＨＥＢ−Ｆ　　　　　　　　　　　　　（３−１−２２−１）　３％
３−ＨＨＥＢ（Ｆ，Ｆ）−Ｆ　　　　　　　　（３−１−２３−１）　３％
３−ＨＧＢ（Ｆ，Ｆ）−Ｆ　　　　　　　　　（３−１−２５−１）　６％
３−Ｈ２ＧＢ（Ｆ，Ｆ）−Ｆ　　　　　　　　（３−１−２７−１）　６％
３−ＨＨＥＢＢ−Ｆ　　　　　　　　　　　　（３−２−１−１）　　３％
３−ＨＢＢ（Ｆ，Ｆ）ＸＢ（Ｆ，Ｆ）−Ｆ　　（３−２−７−１）　　３％
５−ＢＢ（Ｆ）Ｂ（Ｆ，Ｆ）ＸＢ（Ｆ）Ｂ（Ｆ）−ＯＣＦ３
　　　　　　　　　　　　　　　　　　　　　（４−５−１）　　　　３％
　ＮＩ＝８４．０℃；Ｔｃ≦−２０℃；Δε＝１０．６；Δｎ＝０．１２１；Ｖｔｈ＝１．２６Ｖ；η＝２４．５ｍＰａ・ｓ；τ＝２２．０ｍｓ．
［０１１５］［実施例６］
３−ＢＢ（Ｆ）Ｂ（Ｆ，Ｆ）ＸＢ（Ｆ，Ｆ）−Ｆ
　　　　　　　　　　　　　　　　　　　　（１−１−１）　　　５％
４−ＢＢ（Ｆ）Ｂ（Ｆ，Ｆ）ＸＢ（Ｆ，Ｆ）−Ｆ
　　　　　　　　　　　　　　　　　　　　（１−１−１）　　１０％
Ｖ−ＨＨ−３　　　　　　　　　　　　　　（２−１−１）　　２０％
３−ＨＨ−ＶＦＦ　　　　　　　　　　　　（２−１）　　　　　６％
１Ｖ２−ＢＢ−１　　　　　　　　　　　　（２−３−１）　　　５％
１Ｖ２−ＨＢＢ−１　　　　　　　　　　　（２−５−１）　　　５％
３−ＨＢＢ−Ｆ　　　　　　　　　　　　　（３−１−１０−１）３％
３−ＨＢＢ（Ｆ）−Ｆ　　　　　　　　　　（３−１−１３−１）３％
３−Ｈ２ＢＢ（Ｆ）−Ｆ　　　　　　　　　（３−１−１５−１）３％
３−ＨＢＢ（Ｆ，Ｆ）−Ｆ　　　　　　　　（３−１−１７−１）５％
３−ＰｙＢＢ−Ｆ　　　　　　　　　　　　（３−１−１８−１）３％
５−ＰｙＢＢ−Ｆ　　　　　　　　　　　　（３−１−１８−１）３％
３−ＨＨ２Ｂ（Ｆ，Ｆ）−Ｆ　　　　　　　（３−１−１９−１）３％
３−ＢＢ（Ｆ，Ｆ）ＸＢ（Ｆ，Ｆ）−Ｆ　　（３−１−２０−１）９％
３−ＨＨ２ＢＢ（Ｆ，Ｆ）−Ｆ　　　　　　（３−２−５−１）　３％
３−ＨＢＢＸＢ（Ｆ，Ｆ）−Ｆ　　　　　　（３−２−６−１）　８％
５−ＰｙＢ（Ｆ）Ｂ（Ｆ，Ｆ）ＸＢ（Ｆ）Ｂ（Ｆ，Ｆ）−Ｆ
　　　　　　　　　　　　　　　　　　　　（４−８）　　　　　３％
１Ｏ１−ＨＢＢＨ−５　　　　　　　　　　（−）　　　　　　　３％
　ＮＩ＝９３．５℃；Ｔｃ≦−３０℃；Δε＝１２．０；Δｎ＝０．１３８；Ｖｔｈ＝１．１７Ｖ；η＝２３．９ｍＰａ・ｓ；τ＝２１．２ｍｓ．」（５０頁１８行〜５１頁１３行）
　
ＩＩＩ．各甲号証に記載された発明
　
１．甲１
　甲１には、「第一成分として式（１）で表される化合物の群から選択された少なくとも１つの化合物、第二成分として式（２）で表される化合物の群から選択された少なくとも１つの化合物、第三成分として式（３）で表される化合物の群から選択された少なくとも１つの化合物、および第四成分として式（４）で表される化合物の群から選択された少なくとも１つの化合物を含有し、液晶組成物の全重量に基づいて、第三成分の割合が５重量％から８０重量％の範囲であり、そしてネマチック相を有する液晶組成物。
　
ここで、Ｒ１は、炭素数１から１２のアルキル、・・または炭素数２から１２のアルケニルであり；
Ｒ２およびＲ３は独立して、炭素数１から１２のアルキル、・・炭素数２から１２のアルケニル、または任意の水素がフッ素で置き換えられた炭素数２から１２のアルケニルであり；
Ｚ１、Ｚ２、Ｚ３、およびＺ４は独立して、単結合、・・またはジフルオロメチレンオキシであり；
Ｚ５は単結合・・であり；
Ｘ１、Ｘ２、Ｘ３、Ｘ４、Ｘ５、およびＸ６は独立して、水素またはフッ素であり；
Ｙ１は、フッ素、・・またはトリフルオロメトキシであり；
式（１）において、Ｚ１およびＺ２の少なくとも一方はジフルオロメチレンオキシである。」であって、「第五成分として式（５）で表される化合物の群から選択された少なくとも１つの化合物をさらに含有する・・液晶組成物。
　
ここで、Ｒ２およびＲ３は独立して、炭素数１から１２のアルキル、・・炭素数２から１２のアルケニル、または任意の水素がフッ素で置き換えられた炭素数２から１２のアルケニルであり；
Ｚ６およびＺ７は独立して、単結合、・・またはジフルオロメチレンオキシであり；
環Ａ、環Ｂ、および環Ｃは独立して、１，４−シクロへキシレン、１，４−フェニレン、２−フルオロ−１，４−フェニレン、または２，５−ジフルオロ−１，４−フェニレンであり；
ｍは、０、１または２であり；
ｍが０のとき、環Ｂは１，４−フェニレンまたは２−フルオロ−１，４−フェニレンである。」及び「第六成分として式（６）で表される化合物の群から選択された少なくとも１つの化合物をさらに含有する・・液晶組成物。
　
ここで、Ｒ１は、炭素数１から１２のアルキル・・であり；
環Ｄは独立して、１，４−シクロへキシレン、・・１，４−フェニレン、２−フルオロ−１，４−フェニレン、２，６−ジフルオロ−１，４−フェニレン・・であり；
Ｚ６は独立して、単結合、・・またはジフルオロメチレンオキシであり；
Ｘ１およびＸ２は独立して、水素またはフッ素であり；
Ｙ１は、フッ素、・・またはトリフルオロメトキシであり；
ｎは１、２、または３であり；
ｎが２のとき、２つのＺ６は独立して、単結合、・・またはカルボニルオキシであり、
ｎが３のとき、３つの環Ｄのうち少なくとも２つの環Ｄは独立して、・・１，４−フェニレン、２−フルオロ−１，４−フェニレン、２，６−ジフルオロ−１，４−フェニレン・・である。」が記載されている（摘示（ａ−１）の［請求項１］、［請求項７］及び［請求項１３］を参照）。
　そして、甲１には、当該「第一成分」として「式（１−１）」で表される化合物、「第三成分」として「式（３−１）」で表される化合物、「第四成分」として「式（４−１）」及び「式（４−２）」で表される化合物、「第五成分」として「式（５−１）」及び「式（５−３）」ないし「式（５−５）」のいずれかで表される化合物又は「式（５−３）」で表される化合物と「式（５−５）」で表される化合物との混合物及び「第六成分」として「式（６−５）」、「式（６−７）」、「式（６−８）」又は「式（６−１２）」のいずれかで表される化合物をそれぞれ使用することもそれぞれ記載されており（摘示（ａ−１）の［請求項２］、［請求項８］、［請求項１０］及び［請求項１４］を参照）、当該「第四成分」の割合が液晶組成物の全重量に基づいて１０重量％から８５重量％の範囲であることも記載されている（摘示（ａ−１）の［請求項６］参照）。
　また、甲１には、上記液晶組成物が２以上の誘電率異方性を有すること（摘示（ａ−１）［請求項２０］参照）及び上記のとおりの液晶組成物を含有する液晶表示素子についても記載されており、さらに当該液晶表示素子が駆動方式としてアクティブマトリックス方式であることも記載されている（摘示（ａ−１）［請求項２１］及び［請求項２２］参照）。
　さらに、甲１には、「式（１−１）」で表される化合物の具体例である「式（１−１−１）」においてＲ８基が炭素数３の直鎖アルキル基である「３−ＢＢ（Ｆ，Ｆ）ＸＢ（Ｆ，Ｆ）−Ｆ」なる記号表記で表される化合物、「式（４−２）」で表される化合物の具体例である「式（４−２−１）」においてＲ１１基が炭素数３の直鎖アルキル基でＲ１２基が炭素数２又は３の（２，２−ジフッ素置換）直鎖アルケニル基である「Ｖ−ＨＨ−３」（審決注：骨格構造が「ＨＨ」で対称構造であり左右を反転することができるから、「３−ＨＨ−Ｖ」であるものといえる。）、「３−ＨＨ−Ｖ１」又は「３−ＨＨ−ＶＦＦ」なる記号表記で表される化合物及び「式（６−１２）」で表される化合物の具体例である「式（６−１２−１）」においてＲ８基が炭素数４の直鎖アルキル基である「４−ＢＢ（Ｆ）Ｂ（Ｆ，Ｆ）ＸＢ（Ｆ，Ｆ）−Ｆ」なる記号表記で表される化合物がそれぞれ具体的に記載されており、具体的実験例において各化合物が必要に応じて組み合わされて使用されることも記載されている（摘示（ａ−５）、（ａ−７）ないし（ａ−１０）参照）。
　してみると、甲１には、上記摘示（ａ−１）ないし（ａ−１０）の記載からみて、
『第一成分として「３−ＢＢ（Ｆ，Ｆ）ＸＢ（Ｆ，Ｆ）−Ｆ」などの式（１−１）で表される化合物などの式（１）で表される化合物の群から選択された少なくとも１つの化合物、
第二成分として式（２）で表される化合物の群から選択された少なくとも１つの化合物、
第三成分として式（３−１）で表される化合物などの式（３）で表される化合物の群から選択された少なくとも１つの化合物、
第四成分として「３−ＨＨ−Ｖ」、「３−ＨＨ−Ｖ１」及び「３−ＨＨ−ＶＦＦ」などの式（４−２）で表される化合物などの式（４）で表される化合物の群から選択された少なくとも１つの化合物又はそれらの混合物、
第五成分として式（５−１）及び式（５−３）ないし式（５−５）のいずれかで表される化合物又は式（５−３）で表される化合物と式（５−５）で表される化合物との混合物を含む式（５）で表される化合物の群から選択された少なくとも１つの化合物又はそれらの混合物
及び
第六成分として「式（６−５）」、「式（６−７）」、「式（６−８）」又は「４−ＢＢ（Ｆ）Ｂ（Ｆ，Ｆ）ＸＢ（Ｆ，Ｆ）−Ｆ」などの「式（６−１２−１）」で表される化合物などの「式（６−１２）」のいずれかで表される化合物などの式（６）で表される化合物の群から選択された少なくとも１つの化合物又はそれらの混合物を含有し、
液晶組成物の全重量に基づいて、第三成分の割合が５重量％から８０重量％の範囲、第四成分の割合が１０重量％から８５重量％の範囲であり、そしてネマチック相を有する２以上の誘電率異方性を有する液晶組成物。
　
ここで、Ｒ１は、炭素数１から１２のアルキルまたは炭素数２から１２のアルケニルであり；Ｒ２およびＲ３は独立して、炭素数１から１２のアルキル、炭素数２から１２のアルケニル、または任意の水素がフッ素で置き換えられた炭素数２から１２のアルケニルであり；Ｚ１、Ｚ２、Ｚ３、およびＺ４は独立して、単結合またはジフルオロメチレンオキシであり；Ｚ５は単結合であり；Ｘ１、Ｘ２、Ｘ３、Ｘ４、Ｘ５、およびＸ６は独立して、水素またはフッ素であり；Ｙ１は、フッ素またはトリフルオロメトキシであり；式（１）において、Ｚ１およびＺ２の少なくとも一方はジフルオロメチレンオキシである。
　
　
　
ここで、Ｒ１は、炭素数１から１２のアルキル、炭素数１から１２のアルコキシ、または炭素数２から１２のアルケニルであり；Ｒ４、Ｒ５、およびＲ６は独立して、炭素数１から１２のアルキル、または炭素数１から１２のアルコキシであり；Ｒ７は独立して、炭素数２から１２のアルケニル、または任意の水素がフッ素で置き換えられた炭素数２から１２のアルケニルであり；Ｚ４は、単結合、エチレン、カルボニルオキシ、またはジフルオロメチレンオキシであり；Ｘ１、Ｘ２、Ｘ５、およびＸ６は独立して、水素またはフッ素であり；Ｙ１は、フッ素、塩素、またはトリフルオロメトキシである。
　
　
　
ここで、Ｒ２およびＲ３は独立して、炭素数１から１２のアルキル、炭素数１から１２のアルコキシ、炭素数２から１２のアルケニル、または任意の水素がフッ素で置き換えられた炭素数２から１２のアルケニルである。
　
　
　
　
ここで、Ｒ１は、炭素数１から１２のアルキル、炭素数１から１２のアルコキシ、または炭素数２から１２のアルケニルである。』
に係る発明（以下「甲１発明１」という。）及び
『甲１発明１の液晶組成物を含有するアクティブマトリックス駆動方式の液晶表示素子。』
に係る発明（以下「甲１発明２」という。）がそれぞれ記載されているものといえる。
　
２．甲２
　甲２には、「第一成分として、式（１−１）で表される化合物の群から選択された少なくとも１つの化合物、式（１−２）で表される化合物の群から選択された少なくとも１つの化合物、および式（１−３）で表される化合物の群から選択された少なくとも１つの化合物の混合物、および第二成分として式（２）で表される化合物の群から選択された少なくとも１つの化合物を含有し、そしてネマチック相を有する液晶組成物。
　
ここで、Ｒ１は、炭素数１から１２のアルキル、炭素数１から１２のアルコキシ、または炭素数２から１２のアルケニルであり；Ｒ２およびＲ３は独立して、炭素数１から１２のアルキル、炭素数１から１２のアルコキシ、炭素数２から１２のアルケニル、または任意の水素がフッ素で置き換えられた炭素数２から１２のアルケニルであり；環Ａ、環Ｂ、および環Ｃは独立して、１，４−シクロへキシレン、１，４−フェニレン、２−フルオロ−１，４−フェニレン、または２，５−ジフルオロ−１，４−フェニレンであり；Ｚ１、Ｚ２、Ｚ３、およびＺ４は独立して、単結合、エチレン、カルボニルオキシ、またはジフルオロメチレンオキシであり；Ｚ５およびＺ６は独立して、単結合、エチレン、またはカルボニルオキシであり；Ｘ１、Ｘ２、Ｘ３、Ｘ４、Ｘ５、Ｘ６、Ｘ７、およびＸ８は独立して、水素またはフッ素であり；Ｙ１は、フッ素、塩素、またはトリフルオロメトキシであり；ｍは、０、１、または２である。ここで式（１−１）において、Ｚ１およびＺ２のどちらか少なくとも一方はジフルオロメチレンオキシである。」であって、「第三成分として式（３）で表される化合物の群から選択された少なくとも１つの化合物をさらに含有する・・液晶組成物。
　
ここで、Ｒ４は、炭素数１から１２のアルキル、または炭素数２から１２のアルケニルであり；環Ｄは独立して、１，４−シクロへキシレン、１，３−ジオキサン−２，５−ジイル、１，４−フェニレン、２−フルオロ−１，４−フェニレン、２，６−ジフルオロ−１，４−フェニレン、または２，５−ピリミジンであり；Ｚ７は独立して、単結合、エチレン、カルボニルオキシ、またはジフルオロメチレンオキシであり；Ｘ１およびＸ２は独立して、水素またはフッ素であり；Ｙ１は、フッ素、塩素、またはトリフルオロメトキシであり；ｎは１または２である。ここで、ｎが２でＺ７が共に単結合のとき、少なくとも１つの環Ｄが、１，３−ジオキサン−２，５−ジイル、１，４−フェニレン、２−フルオロ−１，４−フェニレン、２，６−ジフルオロ−１，４−フェニレン、または２，５−ピリミジンであり、ｎが２で少なくとも１つのＺ７が単結合でないとき、少なくとも１つの環Ｄが、１，４−フェニレン、２−フルオロ−１，４−フェニレン、または２，６−ジフルオロ−１，４−フェニレンである。」が記載されている（摘示（ｂ−１）の［請求項１］及び［請求項１１］参照）。
　そして、甲２には、当該「第一成分」として「式（１−１−１）」で表される化合物、「式（１−２）」で表される化合物及び「式（１−３−１）」で表される化合物の混合物、「第二成分」として「式（２−１）」で表される化合物と「式（２−４）」で表される化合物又は「式（２−６）」で表される化合物との混合物及び「第三成分」として「式（３−１１）」で表される化合物と「式（３−５）」で表される化合物又は「式（３−９）」で表される化合物との混合物をそれぞれ使用することもそれぞれ記載されており（摘示（ｂ−１）の［請求項３］、［請求項６］、［請求項７］、［請求項１６］及び［請求項１７］を参照）、当該「第二成分」の割合が液晶組成物の全重量に基づいて３５重量％から８５重量％の範囲であることも記載されている（摘示（ｂ−１）の［請求項１０］参照）。
　また、甲２には、上記液晶組成物が２以上の誘電率異方性を有すること（摘示（ｂ−１）［請求項１９］参照）及び上記のとおりの液晶組成物を含有する液晶表示素子についても記載されており、さらに当該液晶表示素子が駆動方式としてアクティブマトリックス方式であることも記載されている（摘示（ｂ−１）［請求項２０］及び［請求項２１］参照）。
　さらに、甲２には、上記「式（１−１−１）」で表される化合物の具体例である「式（１−１−１−２）」で表される化合物においてＲ５基（Ｒ１基）が炭素数３の直鎖アルキル基である「３−ＢＢ（Ｆ）Ｂ（Ｆ，Ｆ）ＸＢ（Ｆ，Ｆ）−Ｆ」なる記号表記で表される化合物、「式（３−１１）」で表される化合物の具体例においてＲ４基が炭素数３の直鎖アルキル基である「３−ＢＢ（Ｆ，Ｆ）ＸＢ（Ｆ，Ｆ）−Ｆ」なる記号表記で表される化合物、「式（２−１）」で表される化合物の具体例においてＲ３基が炭素数３の直鎖アルキル基でＲ２基が炭素数２又は３の（２，２−ジフッ素置換）直鎖アルケニル基である「Ｖ−ＨＨ−３」、「１Ｖ−ＨＨ−３」又は「ＶＦＦ−ＨＨ−３」なる記号表記で表される化合物及び「式（２−６）」で表される化合物の具体例において「２−ＢＢ（Ｆ）Ｂ−２Ｖ」がそれぞれ具体的に記載されており、具体的実験例において各化合物が必要に応じて例えば「式（２−６）」で表される化合物である「１−ＢＢ（Ｆ）Ｂ−２Ｖ」などの化合物と組み合わされて使用されることも記載されている（摘示（ｂ−５）及び（ｂ−８）参照）。
　してみると、甲２には、上記摘示（ｂ−１）ないし（ｂ−８）の記載からみて、
『第一成分として式（１−１−１−２）などの式（１−１−１）で表される化合物、式（１−２）で表される化合物及び式（１−３−１）で表される化合物の混合物、
第二成分として「Ｖ−ＨＨ−３」、「１Ｖ−ＨＨ−３」又は「ＶＦＦ−ＨＨ−３」などの式（２−１）で表される化合物あるいはそれらの混合物と式（２−４）で表される化合物又は式（２−６）で表される化合物の１種又は２種以上との混合物
及び
第三成分として式（３−１１）で表される化合物と式（３−５）で表される化合物又は式（３−９）で表される化合物との混合物を含有し、
液晶組成物の全重量に基づいて、第二成分の割合が液晶組成物の全重量に基づいて３５重量％から８５重量％の範囲であり、そしてネマチック相を有する２以上の誘電率異方性を有する液晶組成物。
　
ここで、Ｒ１は、炭素数１から１２のアルキル、炭素数１から１２のアルコキシ、または炭素数２から１２のアルケニルであり；Ｘ１、Ｘ２、Ｘ３、Ｘ４、Ｘ５、Ｘ６、Ｘ７、およびＸ８は独立して、水素またはフッ素であり；Ｙ１は、フッ素、塩素、またはトリフルオロメトキシである。
　
ここで、Ｒ２およびＲ３は独立して、炭素数１から１２のアルキル、炭素数１から１２のアルコキシ、炭素数２から１２のアルケニル、または任意の水素がフッ素で置き換えられた炭素数２から１２のアルケニルである。
　
ここで、Ｒ４は、炭素数１から１２のアルキル、または炭素数２から１２のアルケニルである。』
に係る発明（以下「甲２発明１」という。）及び
『甲２発明１の液晶組成物を含有するアクティブマトリックス駆動方式の液晶表示素子。』
に係る発明（以下「甲２発明２」という。）がそれぞれ記載されているものといえる。
　
３．甲３
　甲３には、「液晶表示素子の動作モードがＦＦＳモードであり、駆動方式がアクティブマトリックス方式であり、かつ正の誘電率異方性を有する液晶組成物を含有する液晶表示素子であって、この液晶組成物が、第一成分として式（１）で表される化合物の群から選択された少なくとも１つの化合物、および第二成分として式（２）で表される化合物の群から選択された少なくとも１つの化合物を含有し、液晶組成物の全重量に基づいて第一成分の割合が１０重量％以上である液晶表示素子。
　
ここで、Ｒ１、Ｒ２、およびＲ３は独立して、炭素数１から１２のアルキル、炭素数１から１２のアルコキシ、炭素数２から１２のアルケニル、または任意の水素がフッ素で置き換えられた炭素数２から１２のアルケニルであり；環Ａおよび環Ｂは独立して、１，４−シクロへキシレン、１，４−フェニレン、２−フルオロ−１，４−フェニレン、３−フルオロ−１，４−フェニレン、または２，５−ジフルオロ−１，４−フェニレンであり；Ｚ１は独立して、単結合、エチレン、またはカルボニルオキシであり；Ｘ１およびＸ２は独立して、水素またはフッ素であり；Ｙ１は、フッ素またはトリフルオロメトキシであり；ｍは、１、２、または３である。」であって、「第三成分として式（３−１）および式（３−２）で表される化合物の群から選択された少なくとも１つの化合物をさらに含有する、・・液晶表示素子。
　
ここで、Ｒ４およびＲ５は独立して、炭素数１から１２のアルキル、炭素数１から１２のアルコキシ、または炭素数２から１２のアルケニル、または任意の水素がフッ素で置き換えられた炭素数２から１２のアルケニルであり；環Ｃ、環Ｄ、および環Ｅは独立して、１，４−シクロへキシレン、１，３−ジオキサン−２，５−ジイル、１，４−フェニレン、３−フルオロ−１，４−フェニレン、３，５−ジフルオロ−１，４−フェニレン、または２，５−ピリミジンであり；Ｚ２、Ｚ３、Ｚ４、およびＺ５は独立して、単結合、エチレン、カルボニルオキシ、またはジフルオロメチレンオキシであり；Ｘ３およびＸ４は独立して、水素またはフッ素であり；Ｙ２は、フッ素、塩素、またはトリフルオロメトキシであり；ｎは１または２である。」も記載されている（摘示（ｃ−１）の［請求項１］及び［請求項８］参照）。
　そして、甲３には、液晶組成物における、当該「第一成分」として「式（１−１）」又は「式（１−２）」で表される化合物、「第二成分」として「式（２−１）」で表される化合物、「式（２−７）」で表される化合物又は「式（２−１）」で表される化合物と「式（２−５）」で表される化合物との混合物及び「第三成分」として「式（３−１−２０）」で表される化合物、「式（３−２−３）」で表される化合物又は「式（３−１−２０）」で表される化合物と「式（３−１−９）」で表される化合物との混合物をそれぞれ使用することもそれぞれ記載されており（摘示（ｃ−１）の［請求項２］、［請求項４］ないし［請求項６］、［請求項９］、［請求項１１］及び［請求項１５］を参照）、当該「第二成分」の割合が液晶組成物の全重量に基づいて２０重量％から９０重量％の範囲であることも記載されている（摘示（ｃ−１）の［請求項７］参照）。
　また、甲３には、上記のとおり、液晶組成物を含有する液晶表示素子についても記載されており、さらに当該液晶表示素子が駆動方式としてアクティブマトリックス方式であることも記載されている（摘示（ｃ−１）［請求項１］参照）。
　さらに、甲３には、上記「式（１−１）」で表される化合物の具体例においてＲ１基が炭素数３の直鎖アルキル基である「３−ＢＢ（Ｆ）Ｂ（Ｆ，Ｆ）ＸＢ（Ｆ，Ｆ）−Ｆ」なる記号表記で表される化合物、「式（３−１−２０）」で表される化合物の具体例においてＲ４基が炭素数３の直鎖アルキル基である「３−ＢＢ（Ｆ，Ｆ）ＸＢ（Ｆ，Ｆ）−Ｆ」なる記号表記で表される化合物、「式（２−１）」で表される化合物の具体例においてＲ３基が炭素数３の直鎖アルキル基でＲ２基が炭素数２又は３の（２，２−ジフッ素置換）直鎖アルケニル基である「Ｖ−ＨＨ−３」、「１Ｖ−ＨＨ−３」又は「３−ＨＨ−ＶＦＦ」（審決注：骨格構造が「ＨＨ」で対称構造であり左右を反転することができるから、「ＶＦＦ−ＨＨ−３」であるものといえる。）なる記号表記で表される化合物及びがそれぞれ具体的に記載されており、具体的実験例において各化合物が必要に応じて組み合わされて使用され、式（２−５）で表される化合物の２種を併用することも記載されている（摘示（ｃ−５）、（ｃ−７）、（ｃ−８）及び（ｃ−９）参照）。
　してみると、甲３には、上記摘示（ｃ−１）ないし（ｃ−９）の記載からみて、
『正の誘電率異方性を有する液晶組成物であって、この液晶組成物が、第一成分として「３−ＢＢ（Ｆ）Ｂ（Ｆ，Ｆ）ＸＢ（Ｆ，Ｆ）−Ｆ」などの式（１−１）又は式（１−２）で表される化合物、
第二成分として「Ｖ−ＨＨ−３」、「１Ｖ−ＨＨ−３」又は「ＶＦＦ−ＨＨ−３」などの式（２−１）で表される化合物、式（２−７）で表される化合物又は式（２−５）で表される化合物の２種以上の混合物を含む混合物
及び
第三成分として「３−ＢＢ（Ｆ，Ｆ）ＸＢ（Ｆ，Ｆ）−Ｆ」などの式（３−１−２０）で表される化合物と式（３−２−３）で表される化合物又は式（３−１−９）で表される化合物との混合物を含有し、
液晶組成物の全重量に基づいて、第二成分の割合が液晶組成物の全重量に基づいて２０重量％から９０重量％の範囲であり、そしてネマチック相を有する液晶組成物。
　
ここで、Ｒ１は、炭素数１から１２のアルキル、炭素数１から１２のアルコキシ、炭素数２から１２のアルケニル、または任意の水素がフッ素で置き換えられた炭素数２から１２のアルケニルである。
　
ここで、Ｒ２およびＲ３は独立して、炭素数１から１２のアルキル、炭素数１から１２のアルコキシ、炭素数２から１２のアルケニル、または任意の水素がフッ素で置き換えられた炭素数２から１２のアルケニルである。
　
ここで、Ｒ４およびＲ５は独立して、炭素数１から１２のアルキル、炭素数１から１２のアルコキシ、または炭素数２から１２のアルケニル、または任意の水素がフッ素で置き換えられた炭素数２から１２のアルケニルである。』
に係る発明（以下「甲３発明１」という。）及び
『甲３発明１の液晶組成物を含有するアクティブマトリックス駆動方式の液晶表示素子。』
に係る発明（以下「甲３発明２」という。）がそれぞれ記載されているものといえる。
　
ＩＶ．本件訂正発明１、３及び５ないし７との対比・検討
　
１．本件訂正発明１について
　
（１）甲１発明１との対比・検討
　
ア．対比
　本件訂正発明１と甲１発明１とを対比すると、甲１発明１における
（ａ）「第一成分として「３−ＢＢ（Ｆ，Ｆ）ＸＢ（Ｆ，Ｆ）−Ｆ」などの式（１−１）で表される化合物などの式（１）で表される化合物」、
（ｃ）「第三成分として式（３−１）で表される化合物などの式（３）で表される化合物（Ｚ４が単結合の場合）」、
（ｄ）「第四成分として「３−ＨＨ−Ｖ」、「３−ＨＨ−Ｖ１」などの式（４−２）で表される化合物などの式（４）で表される化合物の混合物」、
（ｅ）「第五成分として式（５−５）で表される化合物である式（５）で表される化合物又はその混合物」及び
（ｆ）「第六成分として「式（６−５）」、「式（６−７）」、「式（６−８）」又は「４−ＢＢ（Ｆ）Ｂ（Ｆ，Ｆ）ＸＢ（Ｆ，Ｆ）−Ｆ」などの「式（６−１２−１）」で表される化合物などの「式（６−１２）」のいずれかで表される化合物などの式（６）で表される化合物又はそれらの混合物」
は、本件訂正発明１における
（ａ）「式（１）で表される化合物」、
（ｃ）「一般式（２）で表される化合物」、
（ｄ）「式（４０）で表される化合物」及び「式（４．４）で表される化合物」（の混合物）、
（ｅ）「一般式（９）で表される２種以上の化合物（すなわち「混合物」）」
並びに
（ｆ）「式（１２．２）で表される化合物」
をそれぞれ包含することが明らかである。
　そして、甲１発明１における「第一成分」、「第三成分」及び「第六成分」がいずれもその化学構造からみて、誘電的に正の成分であり、「第四成分」及び「第五成分」がいずれもその化学構造からみて、誘電的にほぼ中性の成分であることが、その技術常識に照らして当業者に自明であって、甲１発明１に係る液晶組成物が２以上の誘電率異方性を有するものであること、すなわち組成物全体の誘電率異方性は正であることからみると、甲１発明１における「第一成分」、「第三成分」及び「第六成分」と本件訂正発明１における「誘電的に正である成分（Ａ）」、甲１発明１における「第四成分」及び「第五成分」と本件訂正発明１における「誘電率異方性が−２より大であり、かつ＋２より小である誘電的に中性な成分（Ｂ）」及び甲１発明１における「２以上の誘電率異方性を有する液晶組成物」と本件訂正発明１における「正の誘電率異方性を有する液晶組成物」は、それぞれ相当するものといえる。
　してみると、本件訂正発明１と甲１発明１とは、
「正の誘電率異方性を有する液晶組成物であって、
一般式（２）で表される化合物を含む誘電的に正の成分である成分（Ａ）と、一般式（９）で表される化合物又はそれらの混合物を含む誘電率異方性が−２より大であり、かつ＋２より小である誘電的に中性な成分（Ｂ）と、を含有する液晶組成物。」
の点で一致し、下記の点で相違する。
　
相違点１−１：本件訂正発明１では、「式（１）：（式は省略）で表される化合物および一般式（２）：（式は省略）で表される化合物を含有する誘電的に正の成分である成分（Ａ）と、式（４０）：（式は省略）で表される化合物および一般式（９）：（式は省略）で表される２種類以上の化合物を含む、誘電率異方性が−２より大であり、かつ＋２より小である誘電的に中性な成分（Ｂ）と、を含有する液晶組成物であって、前記成分（Ａ）として、式（１２．２）：（式は省略）で表される化合物をさらに含有し、前記成分（Ｂ）として、式（４．４）：（式は省略）で表される化合物をさらに含有」するのに対して、甲１発明１では、『第一成分として「３−ＢＢ（Ｆ，Ｆ）ＸＢ（Ｆ，Ｆ）−Ｆ」などの式（１−１）で表される化合物などの式（１）で表される化合物の群から選択された少なくとも１つの化合物、・・第三成分として式（３−１）で表される化合物などの式（３）で表される化合物の群から選択された少なくとも１つの化合物、第四成分として「３−ＨＨ−Ｖ」、「３−ＨＨ−Ｖ１」及び「３−ＨＨ−ＶＦＦ」などの式（４−２）で表される化合物などの式（４）で表される化合物の群から選択された化合物の２種以上の混合物、第五成分として式（５−１）及び式（５−３）ないし式（５−５）のいずれかで表される化合物又は式（５−３）で表される化合物と式（５−５）で表される化合物との混合物を含む式（５）で表される化合物の群から選択された少なくとも１つの化合物又はそれらの混合物及び第六成分として「式（６−５）」、「式（６−７）」、「式（６−８）」又は「４−ＢＢ（Ｆ）Ｂ（Ｆ，Ｆ）ＸＢ（Ｆ，Ｆ）−Ｆ」などの「式（６−１２−１）」で表される化合物などの「式（６−１２）」のいずれかで表される化合物などの式（６）で表される化合物の群から選択された少なくとも１つの化合物又はそれらの混合物の第一成分ないし第六成分を組み合わせて含有」する点
相違点１−２：本件訂正発明１では、「前記式（４０）で表される化合物の含有量は、前記液晶組成物の総量に対して２９質量％以上である」のに対して、甲１発明１では、「第四成分の割合が１０重量％から８５重量％の範囲であ」る点
相違点１−３：本件訂正発明１では、「（ただし、式【化１２】（式は省略）（ここで、Ｒ１は、炭素数１から１２のアルキル、炭素数１から１２のアルコキシ、または炭素数２から１２のアルケニルであり；Ｘ５およびＸ６は独立して、水素またはフッ素であり；Ｙ１は、フッ素、塩素、またはトリフルオロメトキシである）で表される化合物の群から選択された少なくとも１つの化合物を含有し、そしてネマチック相を有する液晶化合物、並びに液晶組成物の全重量に基づいて式【化１３】（式は省略）（ここで、Ｒ１は、炭素数１から１２のアルキル、炭素数１から１２のアルコキシ、炭素数２から１２のアルケニル、または任意の水素がフッ素で置き換えられた炭素数２から１２のアルケニルであり；Ｘ１およびＸ２は独立して、水素またはフッ素であり；Ｙ１は、フッ素またはトリフルオロメトキシである）で表される化合物の群から選択された少なくとも１つの化合物の割合が１０重量％以上である、正の誘電率異方性を有する液晶組成物、を除く）」のに対して、甲１発明１では、「第二成分として式（２）で表される化合物の群から選択された少なくとも１つの化合物」を必須に含有する点
　
イ．相違点に係る検討
　
（ア）相違点１−１について
　上記相違点１−１につき検討すると、甲１には、甲１発明１の液晶組成物が、「ネマチック相の高い上限温度、ネマチック相の低い下限温度、小さな粘度、大きな光学異方性、大きな誘電率異方性、大きな比抵抗、紫外線に対する高い安定性、熱に対する高い安定性などの特性において、・・少なくとも２つの特性に関して適切なバランスを有する液晶組成物」を提供することを目的とすることが記載されているところ（摘示（ａ−４）参照）、甲１発明１では、上記「第一成分」ないし「第六成分」を組み合わせて液晶組成物を構成することにより当該目的を達成するという技術的思想が開示されているのであって、さらに、甲１には、
（ａ）「第一成分」としての「３−ＢＢ（Ｆ，Ｆ）ＸＢ（Ｆ，Ｆ）−Ｆ」なる「式（１−１−１）」の化合物、
「第三成分」としての「３−ＨＨＢＢ（Ｆ，Ｆ）−Ｆ」などの「式（３−１−１）」の化合物の２種の混合物、
「第四成分」としての「３−ＨＨ−Ｖ」及び「３−ＨＨ−Ｖ１」なる「式（４−２−１）」の化合物の混合物、
「第五成分」としての「２−ＢＢ（Ｆ）Ｂ−２Ｖ」などの「式（５−５−１）」の化合物の３種の混合物
並びに
「第六成分」としての「式（６）」の化合物
を組み合わせた具体例（摘示（ａ−９）参照）、
（ｂ）「第一成分」としての「３−ＢＢ（Ｆ，Ｆ）ＸＢ（Ｆ，Ｆ）−Ｆ」なる「式（１−１−１）」の化合物、
「第三成分」としての「３−ＨＨＢＢ（Ｆ，Ｆ）−Ｆ」などの「式（３−１−１）」の化合物の３種の混合物、
「第四成分」としての「３−ＨＨ−Ｖ」及び「３−ＨＨ−ＶＦＦ」なる「式（４−２−１）」の化合物の混合物、
「第五成分」としての「２−ＢＢ（Ｆ）Ｂ−３」などの「式（５−５−１）」の化合物の３種の混合物
並びに
「第六成分」としての「式（６）」の化合物
を組み合わせた具体例（摘示（ａ−８）参照）
及び
（ｃ）「第一成分」としての「３−ＢＢ（Ｆ，Ｆ）ＸＢ（Ｆ，Ｆ）−Ｆ」なる「式（１−１−１）」の化合物、
「第三成分」としての「３−ＨＨＢＢ（Ｆ，Ｆ）−Ｆ」などの「式（３−１−１）」の化合物の２種の混合物、
「第四成分」としての「式（４）」の化合物、
「第五成分」としての「２−ＢＢ（Ｆ）Ｂ−２Ｖ」などの「式（５−５−１）」の化合物の３種の混合物
並びに
「第六成分」としての「４−ＢＢ（Ｆ）Ｂ（Ｆ，Ｆ）ＸＢ（Ｆ，Ｆ）−Ｆ」なる「式（６−１２−１）」の化合物
を組み合わせた具体例（摘示（ａ−１０）参照）
がそれぞれ記載されているのであるから、これらを総合すると、甲１には、
「第一成分」としての「３−ＢＢ（Ｆ，Ｆ）ＸＢ（Ｆ，Ｆ）−Ｆ」なる「式（１−１−１）で表される化合物」、「第三成分」としての「式（３−１−１）で表される化合物」、「第四成分」としての「式（４−２−１）で表される化合物」である「３−ＨＨ−Ｖ」及び「３−ＨＨ−Ｖ１」の混合物又は更に「３−ＨＨ−ＶＦＦ」を含む混合物、「第五成分」としての「２−ＢＢ（Ｆ）Ｂ−３」などの「式（５−５）で表される化合物」の２種以上の混合物並びに「第六成分」としての「３−ＢＢ（Ｆ）Ｂ（Ｆ，Ｆ）ＸＢ（Ｆ，Ｆ）−Ｆ」などの「式（６−１２−１）」で表される化合物」をそれぞれ選択して組み合わせて液晶組成物を構成する態様についても、上記目的を達成すべき甲１発明１における具体的な下位概念として開示されているものと認められる。
　そして、「ネマチック相の高い上限温度、ネマチック相の低い下限温度、小さな粘度、大きな光学異方性、大きな誘電率異方性、大きな比抵抗、紫外線に対する高い安定性、熱に対する高い安定性などの特性に関して適切なバランスを有する」甲１発明１の液晶組成物であれば、当該組成物を使用することにより、表示品位に優れ、焼き付きや滴下痕等の表示不良の発生し難い液晶表示素子を歩留まりよく提供できるものと当業者が理解するのが自然であるから、本件訂正発明が、甲１発明１のものに比して、格別顕著な効果を奏するものとも認められない。
　してみると、甲１発明１において、上記「第一成分」としての「３−ＢＢ（Ｆ，Ｆ）ＸＢ（Ｆ，Ｆ）−Ｆ」、「第三成分」としての「式（３−１）で表される化合物」、「第四成分」としての「３−ＨＨ−Ｖ」及び「３−ＨＨ−Ｖ１」の混合物、「第五成分」としての「式（５−５）で表される化合物」の２種以上の混合物並びに「第六成分」としての「３−ＢＢ（Ｆ）Ｂ（Ｆ，Ｆ）ＸＢ（Ｆ，Ｆ）−Ｆ」などの「式（６−１２−１）」で表される化合物を組み合わせて下位概念である液晶組成物を構成することは、単なる成分選択をしたに過ぎず、格別な技術的意義が存するものではないか、当業者が所望に応じて単に選択することにより、適宜なし得ることと認められる。
　したがって、上記相違点１−１は、実質的な相違点であるとはいえないか、仮に相違点であるとしても、いずれも当業者が適宜なし得ることである。
　
（イ）相違点１−２について
　上記相違点１−２につき検討すると、甲１には、「第四成分」につき、ネマチック相の上限温度を上げ、下限温度を下げるとともに、組成物の粘度を下げる特性を有することが記載されており、組成比範囲が１０重量％から８５重量％であることも記載されている（摘示（ａ−５）の［００４３］及び［００４８］参照）から、ネマチック相の高い上限温度及び低い下限温度、小さな粘度、紫外線に対する高い安定性、熱に対する高い安定性などの特性を充足する液晶組成物を目的とする（摘示（ａ−４）参照）甲１発明１において、上記特性を有する「第四成分」である「３−ＨＨ−Ｖ」なる化合物の組成比範囲を２９重量％以上とする点は、当業者が適宜なし得ることである。
　また、本件訂正後の明細書の発明の詳細な説明の記載を検討しても、式（４０）で表される化合物の含有量を液晶組成物の総量に対して２９質量％以上としたことにより、有意な効果上の差異が存するものとも認められず、上記化合物の含有量を２９重量％以上とした点に、格別な臨界的意義が存するものとも認められない。
　してみると、上記相違点１−２は、実質的な相違点であるものとはいえない。
　
（ウ）相違点１−３について
　上記相違点１−３につき検討すると、甲１発明１において使用される「第二成分として」の「式（２）で表される化合物の群から選択された少なくとも１つの化合物」は、本件訂正発明１における「式【化１２】（式は省略）（ここで、Ｒ１は、炭素数１から１２のアルキル、炭素数１から１２のアルコキシ、または炭素数２から１２のアルケニルであり；Ｘ５およびＸ６は独立して、水素またはフッ素であり；Ｙ１は、フッ素、塩素、またはトリフルオロメトキシである）で表される化合物」であり、本件訂正発明１では、当該「化合物を含有し、そしてネマチック相を有する液晶組成物」の態様を意図的に除外していることが明らかであるから、当該相違点１−３は、実質的な相違点であるものと認められる。
　そして、甲１発明１において、「第二成分として」の「式（２）で表される化合物」は、「誘電率異方性を上げ、そして光学異方性を下げる」（摘示（ａ−５）［００４３］参照）として、意図的に使用されているのであるから、甲１発明１において、「第二成分として」の「式（２）で表される化合物」を使用しない態様が包含されると認識すること又は甲１発明１に基づき当該態様に想到することが、当業者にとって適宜なし得ることとは認められない。
　また、他の甲号証の記載を検討しても、甲１発明１において、「第二成分として」の「式（２）で表される化合物」を使用しないことを想起し得る記載又は示唆がなく、甲１発明１に他の甲号証の開示を組み合わせたとしても、当業者が「第二成分として」の「式（２）で表される化合物」を使用しない態様に想到することは困難であるものと認められる。
　してみると、相違点１−３の点につき、実質的な相違点であると認められるとともに、当業者が適宜なし得ることということはできない。
　
ウ．小括
　したがって、本件訂正発明１と甲１発明１とは同一であるということはできず、また、本件訂正発明１が、甲１に記載された発明に基づいて、当業者が容易に発明をすることができたものであるとすることもできない。
　
（２）甲２発明１との対比・検討
　
ア．対比
　本件訂正発明１と甲２発明１とを対比すると、甲２発明１における
（ａ）「第一成分として式（１−１−１−２）などの式（１−１−１）で表される化合物及び式（１−３−１）で表される化合物を含む混合物」、
（ｂ）「第二成分として「Ｖ−ＨＨ−３」、「１Ｖ−ＨＨ−３」又は「ＶＦＦ−ＨＨ−３」などの式（２−１）で表される化合物あるいはそれらの混合物と式（２−４）で表される化合物又は式（２−６）で表される化合物の１種又は２種以上との混合物、
（ｃ）「第三成分として式（３−１１）で表される化合物と式（３−５）で表される化合物又は式（３−９）で表される化合物との混合物」
は、それぞれ、本件訂正発明１における
（ａ）「式（１２．２）で表される化合物」及び「一般式（２）で表される化合物」を含む混合物、
（ｂ）「「式（４０）で表される化合物」、「式（４．４）で表される化合物」及び「一般式（９）で表される化合物の２種以上」の混合物、
（ｃ）「式（１）で表される化合物」を含む混合物、
を包含することが明らかである。
　そして、甲２発明１における「第一成分」及び「第三成分」がいずれもその化学構造からみて、誘電的に正の成分であり、「第二成分」がいずれもその化学構造からみて、誘電的にほぼ中性の成分であることが、その技術常識に照らして当業者に自明であって、甲２発明１に係る液晶組成物が２以上の誘電率異方性を有するものであること、すなわち組成物全体の誘電率異方性は正であることからみると、甲２発明１における「第一成分」及び「第三成分」と本件訂正発明１における「誘電的に正である成分（Ａ）」、甲２発明１における「第二成分」と本件訂正発明１における「誘電率異方性が−２より大であり、かつ＋２より小である誘電的に中性な成分（Ｂ）」及び甲２発明１における「ネマチック相を有する２以上の誘電率異方性を有する液晶組成物」と本件訂正発明１における「正の誘電率異方性を有する液晶組成物」は、それぞれ相当するものといえる。
　してみると、本件訂正発明１と甲２発明１とは、
「正の誘電率異方性を有する液晶組成物であって、
一般式（２）で表される化合物を含む誘電的に正の成分である成分（Ａ）と、一般式（９）で表される化合物又はそれらの混合物を含む誘電率異方性が−２より大であり、かつ＋２より小である誘電的に中性な成分（Ｂ）と、を含有する液晶組成物。」
の点で一致し、下記の点で相違する。
　
相違点２−１：本件訂正発明１では、「式（１）：（式は省略）で表される化合物および一般式（２）：（式は省略）で表される化合物を含有する誘電的に正の成分である成分（Ａ）と、式（４０）：（式は省略）で表される化合物および一般式（９）：（式は省略）で表される２種類以上の化合物を含む、誘電率異方性が−２より大であり、かつ＋２より小である誘電的に中性な成分（Ｂ）と、を含有する液晶組成物であって、前記成分（Ａ）として、式（１２．２）：（式は省略）で表される化合物をさらに含有し、前記成分（Ｂ）として、式（４．４）：（式は省略）で表される化合物をさらに含有」するのに対して、
甲２発明１では、『第一成分としての「３−ＢＢ（Ｆ，Ｆ）ＸＢ（Ｆ，Ｆ）−Ｆ」なる「式（３−１１）で表される化合物」及び「式（１−３−１）で表される化合物」の混合物』、「第二成分としての『「３−ＨＨ−Ｖ」及び「３−ＨＨ−Ｖ１」なる「式（４−２）」の化合物の混合物又はその混合物と更に「３−ＨＨ−ＶＦＦ」なる「式（４−２）」の化合物とを含む混合物』と『「式（２−６）」の化合物２種以上との混合物』」ないし『第三成分としての「３−ＢＢ（Ｆ）Ｂ（Ｆ，Ｆ）ＸＢ（Ｆ，Ｆ）−Ｆ」なる「式（６−１２−１）」の化合物』を組み合わせた液晶組成物に係る具体的開示がない点
相違点２−２：本件訂正発明１では、「前記式（４０）で表される化合物の含有量は、前記液晶組成物の総量に対して２９質量％以上である」のに対して、甲２発明１では、「第二成分の割合が液晶組成物の全重量に基づいて３５重量％から８５重量％の範囲であ」る点
相違点２−３：本件訂正発明１では、「（ただし、式【化１２】（式は省略）（ここで、Ｒ１は、炭素数１から１２のアルキル、炭素数１から１２のアルコキシ、または炭素数２から１２のアルケニルであり；Ｘ５およびＸ６は独立して、水素またはフッ素であり；Ｙ１は、フッ素、塩素、またはトリフルオロメトキシである）で表される化合物の群から選択された少なくとも１つの化合物を含有し、そしてネマチック相を有する液晶化合物、並びに液晶組成物の全重量に基づいて式【化１３】（式は省略）（ここで、Ｒ１は、炭素数１から１２のアルキル、炭素数１から１２のアルコキシ、炭素数２から１２のアルケニル、または任意の水素がフッ素で置き換えられた炭素数２から１２のアルケニルであり；Ｘ１およびＸ２は独立して、水素またはフッ素であり；Ｙ１は、フッ素またはトリフルオロメトキシである）で表される化合物の群から選択された少なくとも１つの化合物の割合が１０重量％以上である、正の誘電率異方性を有する液晶組成物、を除く）」のに対して、甲２発明１では、「第一成分として式（１−１−１−２）などの式（１−１−１）で表される化合物、式（１−２）で表される化合物及び式（１−３−１）で表される化合物の混合物」を使用する点
　
イ．相違点に係る検討
　
（ア）相違点２−１について
　上記相違点２−１につき検討すると、甲２には、甲２発明１の液晶組成物が、「ネマチック相の高い上限温度、ネマチック相の低い下限温度、小さな粘度、適切な光学異方性、大きな誘電率異方性、大きな比抵抗、紫外線に対する高い安定性、熱に対する高い安定性などの特性において、・・少なくとも２つの特性に関して適切なバランスを有する液晶組成物」を提供することを目的とすることが記載されているところ（摘示（ｂ−４）参照）、甲２発明１では、上記「第一成分」ないし「第三成分」を組み合わせて液晶組成物を構成することにより当該目的を達成するという技術的思想が開示されているのであって、当該「第一成分」としての「３−ＢＢ（Ｆ）Ｂ（Ｆ，Ｆ）ＸＢ（Ｆ，Ｆ）−Ｆ」なる「式（１−１−１）」の化合物と「３−ＨＨＢＢ（Ｆ，Ｆ）−Ｆ」なる「式（１−３−１）」の化合物との混合物（摘示（ｂ−８）「実施例４」参照）、当該「第二成分」としての『「式（２−１）」の化合物である「Ｖ−ＨＨ−３」、「１Ｖ−ＨＨ−３」及び「式（２−６）」の化合物である「２−ＢＢ（Ｆ）Ｂ−２Ｖ」又は「２−ＢＢ（Ｆ）Ｂ−３」の混合物』（摘示（ｂ−８）「実施例２」又は「実施例４」参照）あるいは『「式（２−１）」の化合物である「Ｖ−ＨＨ−３」、「ＶＦＦ−ＨＨ−３」及び「式（２−６）」の化合物である「１−ＢＢ（Ｆ）Ｂ−２Ｖ」並びに「２−ＢＢ（Ｆ）Ｂ−２Ｖ」の２種の混合物』（摘示（ｂ−８）「実施例３」参照）、当該「第三成分」としての『「３−ＢＢ（Ｆ，Ｆ）ＸＢ（Ｆ，Ｆ）−Ｆ」なる「式（３−１１）」の化合物」』（摘示（ｂ−８）「実施例４」参照）がそれぞれ具体例として例示されているのであるから、当該具体例として例示された各化合物を選択して組み合わせて液晶組成物を構成する態様については、当業者にとって甲２に記載されているに等しいものと理解するか又は当業者が甲２の記載に基づき適宜なし得ることと認めるのが自然である。
　そして、「ネマチック相の高い上限温度、ネマチック相の低い下限温度、小さな粘度、大きな光学異方性、大きな誘電率異方性、大きな比抵抗、紫外線に対する高い安定性、熱に対する高い安定性などの特性に関して適切なバランスを有する」甲２発明１の液晶組成物であれば、当該組成物を使用することにより、表示品位に優れ、焼き付き等の表示不良の発生し難い液晶表示素子を歩留まりよく提供できるものと当業者が理解するか、甲２発明１のものから予期し得るものと理解するのが自然であるから、本件訂正発明が、甲２発明１のものに比して、格別顕著な効果を奏しているものとは認められない。
　してみると、甲２発明１において、上記「第一成分」としての「３−ＢＢ（Ｆ）Ｂ（Ｆ，Ｆ）ＸＢ（Ｆ，Ｆ）−Ｆなどの式（１−１−１）で表される化合物」及び「３−ＨＨＢＢ（Ｆ，Ｆ）−Ｆなどの式（１−３）で表される化合物」の混合物、「第二成分」としての『「３−ＨＨ−Ｖ」及び「３−ＨＨ−Ｖ１」を含む「式（２−１）で表される化合物の混合物」と「「式（２−６）」で表される化合物の２種以上の混合物」との混合物』並びに「第三成分」としての「３−ＢＢ（Ｆ，Ｆ）ＸＢ（Ｆ，Ｆ）−Ｆ」などの「式（３−１１）で表される化合物を含む混合物」を組み合わせて下位概念である液晶組成物を構成することは、単なる成分選択をしたに過ぎず、格別な技術的意義が存するものではないか、当業者が所望に応じて単に選択することにより、適宜なし得ることと認められる。
　したがって、上記相違点２−１は、実質的な相違点であるとはいえないか、仮に相違点であるとしても、当業者が適宜なし得ることである。
　
（イ）相違点２−２について
　上記相違点２−２につき検討すると、甲２には、「第二成分」につき、ネマチック相の上限温度を上げ、または組成物の粘度を下げる特性を有することが記載されており、特に好適な組成比範囲が４５重量％から８０重量％であることも記載されている（摘示（ｂ−５）の［００４２］及び［００４５］参照）から、ネマチック相の高い上限温度及び低い下限温度、小さな粘度、紫外線に対する高い安定性、熱に対する高い安定性などの特性を充足する液晶組成物を目的とする（摘示（ｂ−４）参照）甲２発明１において、上記特性を有する「第二成分」である「３−ＨＨ−Ｖ」なる化合物の組成比範囲を２９重量％以上とする点は、当業者が適宜なし得ることである。
　また、本件訂正後の明細書の発明の詳細な説明の記載を検討しても、式（４０）で表される化合物の含有量を液晶組成物の総量に対して２９質量％以上としたことにより、有意な効果上の差異が存するものとも認められず、上記化合物の含有量を２９重量％以上とした点に、格別な臨界的意義が存するものとも認められない。
　してみると、上記相違点２−２は、実質的な相違点であるものとはいえない。
　
（ウ）相違点２−３について
　上記相違点２−３につき検討すると、甲２発明１において使用される「第一成分」としての「式（１−２）で表される化合物」は、本件訂正発明１における「式【化１２】（式は省略）（ここで、Ｒ１は、炭素数１から１２のアルキル、炭素数１から１２のアルコキシ、または炭素数２から１２のアルケニルであり；Ｘ５およびＸ６は独立して、水素またはフッ素であり；Ｙ１は、フッ素、塩素、またはトリフルオロメトキシである）で表される化合物」であり、本件訂正発明１では、当該「化合物を含有し、そしてネマチック相を有する液晶組成物」の態様を意図的に除外していることが明らかであるから、当該相違点２−３は、実質的な相違点であるものと認められる。
　そして、甲２発明１において、「第一成分」としての「式（１−２）で表される化合物」は、「（ネマチック）上限温度、光学異方性を上げ、そして誘電率異方性を上げる」（摘示（ｂ−５）［００４２］参照）ものとして、意図的に使用されているのであるから、甲２発明１において、「第一成分」としての「式（１−２）で表される化合物」を使用しない態様が包含されると認識すること又は甲２発明１に基づき当該態様に想到することが、当業者にとって適宜なし得ることとは認められない。
　また、他の甲号証の記載を検討しても、甲２発明１において、「第一成分」としての「式（１−２）で表される化合物」を使用しないことを想起し得る記載又は示唆がなく、甲２発明１に他の甲号証の開示を組み合わせたとしても、当業者が「第一成分」としての「式（１−２）で表される化合物」を使用しない態様に想到することは困難であるものと認められる。
　してみると、相違点２−３の点につき、実質的な相違点であると認められるとともに、当業者が適宜なし得ることということはできない。
　
ウ．小括
　したがって、本件訂正発明１と甲２発明１とは同一であるということはできず、また、本件訂正発明１が、甲２に記載された発明に基づいて、当業者が容易に発明をすることができたものであるとすることもできない。
　
（３）甲３発明１との対比・検討
　
ア．対比
　本件訂正発明１と甲３発明１とを対比すると、甲３発明１における
（ａ）「第一成分として「３−ＢＢ（Ｆ）Ｂ（Ｆ，Ｆ）ＸＢ（Ｆ，Ｆ）−Ｆ」などの式（１−１）又は式（１−２）で表される化合物」、
（ｂ）「第二成分として「Ｖ−ＨＨ−３」、「１Ｖ−ＨＨ−３」又は「ＶＦＦ−ＨＨ−３」などの式（２−１）で表される化合物と式（２−７）で表される化合物及び／又は式（２−５）で表される化合物の２種以上の混合物を含む混合物」、
（ｃ）「第三成分として「３−ＢＢ（Ｆ，Ｆ）ＸＢ（Ｆ，Ｆ）−Ｆ」などの式（３−１−２０）で表される化合物と式（３−２−３）で表される化合物又は式（３−１−９）で表される化合物との混合物」
は、それぞれ、本件訂正発明１における
（ａ）「式（１２．２）で表される化合物」、
（ｂ）「「式（４０）で表される化合物」、「式（４．４）で表される化合物」及び「一般式（９）で表される化合物の２種以上」の混合物、
（ｃ）「式（１）で表される化合物」と「一般式（２）で表される化合物」とを含む混合物
を包含することが明らかである。
　そして、甲３発明１における「第一成分」及び「第三成分」がいずれもその化学構造からみて、誘電的に正の成分であり、「第二成分」がいずれもその化学構造からみて、誘電的にほぼ中性の成分であることが、その技術常識に照らして当業者に自明であるから、甲３発明１における「第一成分」及び「第三成分」と本件訂正発明１における「誘電的に正である成分（Ａ）」、甲３発明１における「第二成分」と本件訂正発明１における「誘電率異方性が−２より大であり、かつ＋２より小である誘電的に中性な成分（Ｂ）」はそれぞれ相当するといえるとともに、甲３発明１における「正の誘電率異方性を有する液晶組成物」は、本件訂正発明１における「正の誘電率異方性を有する液晶組成物」に相当する。
　してみると、本件訂正発明１と甲３発明１とは、
「正の誘電率異方性を有する液晶組成物であって、
一般式（２）で表される化合物を含む誘電的に正の成分である成分（Ａ）と、一般式（９）で表される化合物又はそれらの混合物を含む誘電率異方性が−２より大であり、かつ＋２より小である誘電的に中性な成分（Ｂ）と、を含有する液晶組成物。」
の点で一致し、下記の点で相違する。
　
相違点３−１：本件訂正発明１では、「式（１）：（式は省略）で表される化合物および一般式（２）：（式は省略）で表される化合物を含有する誘電的に正の成分である成分（Ａ）と、式（４０）：（式は省略）で表される化合物および一般式（９）：（式は省略）で表される２種類以上の化合物を含む、誘電率異方性が−２より大であり、かつ＋２より小である誘電的に中性な成分（Ｂ）と、を含有する液晶組成物であって、前記成分（Ａ）として、式（１２．２）：（式は省略）で表される化合物をさらに含有し、前記成分（Ｂ）として、式（４．４）：（式は省略）で表される化合物をさらに含有」するのに対して、
甲３発明１では、「第一成分」としての『「３−ＢＢ（Ｆ）Ｂ（Ｆ，Ｆ）ＸＢ（Ｆ，Ｆ）−Ｆ」なる「式（１−１−１）」で表される化合物』、「第二成分」としての『「Ｖ−ＨＨ−３」と「１Ｖ−ＨＨ−３」との混合物又は当該混合物と「ＶＦＦ−ＨＨ−３」との更なる混合物からなる「式（２−１）」の化合物の混合物及び「式（２−７）」の化合物の２種以上の混合物とを含む混合物』並びに「第三成分」としての『「３−ＢＢ（Ｆ，Ｆ）ＸＢ（Ｆ，Ｆ）−Ｆ」なる「式（３−１−２０）」の化合物と「３−ＨＨＢＢ（Ｆ，Ｆ）−Ｆ」なる「式（３−２−３）」の化合物との混合物』を組み合わせた液晶組成物に係る具体的開示がない点
相違点３−２：本件訂正発明１では、「前記式（４０）で表される化合物の含有量は、前記液晶組成物の総量に対して２９質量％以上である」のに対して、甲３発明１では、「第二成分の割合が液晶組成物の全重量に基づいて２０重量％から９０重量％の範囲であ」る点
相違点３−３：本件訂正発明１では、「（ただし、式【化１２】（式は省略）（ここで、Ｒ１は、炭素数１から１２のアルキル、炭素数１から１２のアルコキシ、または炭素数２から１２のアルケニルであり；Ｘ５およびＸ６は独立して、水素またはフッ素であり；Ｙ１は、フッ素、塩素、またはトリフルオロメトキシである）で表される化合物の群から選択された少なくとも１つの化合物を含有し、そしてネマチック相を有する液晶化合物、並びに液晶組成物の全重量に基づいて式【化１３】（式は省略）（ここで、Ｒ１は、炭素数１から１２のアルキル、炭素数１から１２のアルコキシ、炭素数２から１２のアルケニル、または任意の水素がフッ素で置き換えられた炭素数２から１２のアルケニルであり；Ｘ１およびＸ２は独立して、水素またはフッ素であり；Ｙ１は、フッ素またはトリフルオロメトキシである）で表される化合物の群から選択された少なくとも１つの化合物の割合が１０重量％以上である、正の誘電率異方性を有する液晶組成物、を除く）」のに対して、甲３発明１では、「第三成分として「３−ＢＢ（Ｆ，Ｆ）ＸＢ（Ｆ，Ｆ）−Ｆ」などの式（３−１−２０）で表される化合物と式（３−２−３）で表される化合物又は式（３−１−９）で表される化合物との混合物」を使用する点
　
イ．相違点に係る検討
　
（ア）上記相違点３−１について
　上記相違点３−１につき検討すると、甲３には、甲３発明１の液晶組成物が、「ネマチック相の高い上限温度、ネマチック相の低い下限温度、小さな粘度、適切な光学異方性、大きな誘電率異方性、大きな比抵抗、紫外線に対する高い安定性、熱に対する高い安定性などの特性において、・・少なくとも２つの特性に関して適切なバランスを有する液晶組成物」を提供することを目的とすることが記載されているところ（摘示（ｃ−４）参照）、甲３発明１では、上記「第一成分」ないし「第三成分」を組み合わせて液晶組成物を構成することにより当該目的を達成するという技術的思想が開示されているのであって、当該「第一成分」としての「３−ＢＢ（Ｆ）Ｂ（Ｆ，Ｆ）ＸＢ（Ｆ，Ｆ）−Ｆ」なる「式（１−１−１）」の化合物（摘示（ｃ−８）及び（ｃ−９）参照）、当該「第二成分」としての『「式（２−１）」の化合物である「Ｖ−ＨＨ−３」と「１Ｖ−ＨＨ−３」との混合物及び「式（２−７）」の化合物である「２−ＢＢ（Ｆ）Ｂ−３」の混合物』（摘示（ｃ−８）参照）、『「式（２−１）」の化合物の３種の混合物及び「式（２−７）」の化合物である「１−ＢＢ（Ｆ）Ｂ−２Ｖ」と「２−ＢＢ（Ｆ）Ｂ−２Ｖ」との混合物からなる混合物』（摘示（ｃ−９）「実施例５」参照）並びに『「式（２−１）」の化合物である「Ｖ−ＨＨ−３」と「３−ＨＨ−ＶＦＦ」との混合物』（摘示（ｃ−９）「実施例６」参照）、当該「第三成分」としての『「３−ＢＢ（Ｆ，Ｆ）ＸＢ（Ｆ，Ｆ）−Ｆ」なる「式（３−１−２０）」の化合物と「３−ＨＨＢＢ（Ｆ，Ｆ）−Ｆ」なる「式（３−２−３）」の化合物との混合物』（摘示（ｃ−８）参照）がそれぞれ具体例として例示されているのであるから、当該具体例として例示された各化合物又は混合物を選択して組み合わせて液晶組成物を構成する態様については、当業者にとって甲３に記載されているに等しいものと理解するか又は当業者が甲３の記載に基づき適宜なし得ることと認めるのが自然である。
　そして、「ネマチック相の高い上限温度、ネマチック相の低い下限温度、小さな粘度、適切な光学異方性、大きな誘電率異方性、大きな比抵抗、紫外線に対する高い安定性、熱に対する高い安定性などの特性において、少なくとも２つの特性に関して適切なバランスを有する液晶組成物」を提供することを目的とする」甲３発明１の液晶組成物であれば、当該組成物を使用することにより、表示品位に優れ、焼き付きや滴下痕等の表示不良の発生し難い液晶表示素子を歩留まりよく提供できるものと当業者が理解するか、甲３発明１のものから予期し得るものと理解するのが自然であるから、本件訂正発明が、甲３発明１のものに比して、格別顕著な効果を奏しているものとは認められない。
　してみると、甲３発明１において、上記「第一成分」としての「３−ＢＢ（Ｆ）Ｂ（Ｆ，Ｆ）ＸＢ（Ｆ，Ｆ）−Ｆなどの式（１−１−１）で表される化合物」、「第二成分」としての「「３−ＨＨ−Ｖ」及び「３−ＨＨ−Ｖ１」を含む「式（２−１−１）で表される化合物の混合物」と「「式（２−７−１）」で表される化合物の２種以上の混合物」との混合物」、並びに「第三成分」としての「３−ＢＢ（Ｆ，Ｆ）ＸＢ（Ｆ，Ｆ）−Ｆなどの式（３−１−２０）で表される化合物」と「３−ＨＨＢＢ（Ｆ，Ｆ）−Ｆなどの式（３−２−３）で表される化合物」とを含む混合物をそれぞれ選択して組み合わせて液晶組成物を構成することは、単なる成分選択をしたに過ぎず、格別な技術的意義が存するものではないか、当業者が所望に応じて単に選択することにより、適宜なし得ることと認められる。
　したがって、上記相違点３−１は、実質的な相違点であるとはいえないか、仮に相違点であるとしても、当業者が適宜なし得ることである。
　
（イ）相違点３−２について
　上記相違点３−２につき検討すると、甲３には、「第二成分」につき、ネマチック相の上限温度を上げ、または組成物の粘度を下げる特性を有することが記載されており、特に好適な組成比範囲が３０重量％から６０重量％であることも記載されている（摘示（ｃ−５）の［００４５］及び［００４８］参照）から、ネマチック相の高い上限温度及び低い下限温度、小さな粘度、紫外線に対する高い安定性、熱に対する高い安定性などの特性を充足する液晶組成物を目的とする（摘示（ｃ−４）参照）甲３発明１において、上記特性を有する「第二成分」である「３−ＨＨ−Ｖ」なる化合物の組成比範囲を２９重量％以上とする点は、当業者が適宜なし得ることである。
　また、本件訂正後の明細書の発明の詳細な説明の記載を検討しても、式（４０）で表される化合物の含有量を液晶組成物の総量に対して２９質量％以上としたことにより、有意な効果上の差異が存するものとも認められず、上記化合物の含有量を２９重量％以上とした点に、格別な臨界的意義が存するものとも認められない。
　してみると、上記相違点３−２は、実質的な相違点であるものとはいえない。
　
（ウ）相違点３−３について
　上記相違点３−３につき検討すると、甲３発明１において使用される「第三成分」としての「式（３−１−９）で表される化合物」は、本件訂正発明１における「式【化１２】（式は省略）（ここで、Ｒ１は、炭素数１から１２のアルキル、炭素数１から１２のアルコキシ、または炭素数２から１２のアルケニルであり；Ｘ５およびＸ６は独立して、水素またはフッ素であり；Ｙ１は、フッ素、塩素、またはトリフルオロメトキシである）で表される化合物」に相当するところ、甲３発明１における「第三成分」としての「式（３−１−９）で表される化合物」は必須に使用すべき化合物ではないから、甲３発明１には、「式（３−１−９）で表される化合物」を使用しない態様をも包含するものと認められる。
　してみると、上記相違点３−３に係る事項のうち、前段部に係る「式【化１２】（式・説明は省略）で表される化合物の群から選択された少なくとも１つの化合物を含有し、そしてネマチック相を有する液晶化合物・・を除く」点については、実質的な相違点であるとは認められない。
　しかしながら、甲３発明１において、「第一成分」として使用される「「３−ＢＢ（Ｆ）Ｂ（Ｆ，Ｆ）ＸＢ（Ｆ，Ｆ）−Ｆ」などの式（１−１）又は式（１−２）で表される化合物」などの「式（１）で表される化合物」は、本件訂正発明１における「式【化１３】（式・説明は省略）で表される化合物」に相当するものであるところ、甲３には、当該「第一成分の好ましい割合は、誘電率異方性を上げるために約１０重量％以上であり、粘度を下げるために約５０重量％以下である。さらに好ましい割合は約１０重量％から約４０重量％の範囲である。特に好ましい割合は約１０重量％から約３０重量％の範囲である」と記載されており（摘示（ｃ−５）［００４７］）、専ら「第一成分」である「式（１）で表される化合物」を１０重量％以上含有されることを指向するものと認められるから、甲３発明１は、上記相違点３−３における後段部の「液晶組成物の全重量に基づいて式【化１３】（式・説明は省略）で表される化合物の群から選択された少なくとも１つの化合物の割合が１０重量％以上である、正の誘電率異方性を有する液晶組成物」に該当するものである。
　そして、本件訂正発明１では、当該態様を意図的に「除く」ものであるから、上記相違点３−３（の後段部の点）は実質的な相違点であるものと認められ、甲３発明１において、「第一成分」を１０重量％未満の量で使用する態様が包含されると認識すること又は甲３発明１に基づき当該態様に想到することが、当業者にとって適宜なし得ることとは認められない。
　また、他の甲号証の記載を検討しても、甲３発明１において、「第一成分」を１０重量％以上の量で使用すべきではないことを想起し得る記載又は示唆がなく、甲３発明１に他の甲号証の開示を組み合わせたとしても、当業者が「第一成分」を１０重量％以上の量で使用しない態様に想到することは困難であるものと認められる。
　したがって、相違点３−３の点につき、実質的な相違点であると認められるとともに、当業者が適宜なし得ることということはできない。
　
ウ．小括
　したがって、本件訂正発明１と甲３発明１とは同一であるということはできず、また、本件訂正発明１が、甲３に記載された発明に基づいて、当業者が容易に発明をすることができたものであるとすることもできない。
　
（４）他の証拠方法について
　さらに、請求人が提示した他の証拠方法（甲４ないし甲１９）を検討しても、上記甲１発明１、甲２発明１又は甲３発明１に対して、動機をもって組み合わせて、本件訂正発明１における「（ただし、式【化１２】（式・説明は省略）で表される化合物の群から選択された少なくとも１つの化合物を含有し、そしてネマチック相を有する液晶化合物、並びに液晶組成物の全重量に基づいて式【化１３】（式・説明は省略）で表される化合物の群から選択された少なくとも１つの化合物の割合が１０重量％以上である、正の誘電率異方性を有する液晶組成物、を除く）」を具備すべきことに想到し得る事項は開示又は示唆されておらず、上記甲１発明１、甲２発明１又は甲３発明１に対して、他の証拠方法（甲４ないし甲１９）に係る知見を組み合わせたとしても、本件訂正発明１に想到することができるものと認めることはできない。
　
（５）本件訂正発明１に係るまとめ
　以上のとおりであるから、本件訂正発明１は、甲１、甲２又は甲３に記載された発明であるということはできず、また、甲１ないし甲３に記載されたいずれかの発明に基づいて、当業者が容易に発明をすることができたものであるということもできない。
　
２．本件訂正発明３及び５ないし７について
　本件訂正発明３及び５ないし７は、いずれも本件訂正発明１を引用するものであるから、上記１．で説示した理由と同一の理由により、本件訂正発明３及び５ないし７についても、甲１、甲２又は甲３に記載された発明であるということはできず、また、甲１ないし甲３に記載されたいずれかの発明に基づいて、当業者が容易に発明をすることができたものであるということもできない。
　
３．対比・検討のまとめ
　以上のとおりであるから、本件訂正発明１、３及び５ないし７は、いずれも、甲１、甲２又は甲３に記載された発明であるということはできないから、特許法第２９条第１項第３号に該当するものではなく、また、甲１ないし３に記載された発明に基づいて、当業者が容易に発明をすることができたものであるともいえないから、特許法第２９条第２項の規定により、特許を受けることができないものではない。
　
Ｖ．当審の判断のまとめ
　以上のとおり、本件訂正発明１、３及び５ないし７については、いずれも、特許法第２９条第１項第３号に該当するものではなく、また、同法同条第２項の規定により特許を受けることができないものではないから、本件訂正後の特許請求の範囲の請求項１、３及び５ないし７に係る発明についての特許は、いずれも特許法第２９条の規定に違反してされたものとはいえず、特許法第１２３条第１項第２号に該当するものではないから、いずれも無効とすべきものではない。
　よって、本件訂正後の特許請求の範囲の請求項１、３及び５ないし７に係る発明についての特許は、請求人主張の理由及び証拠方法により無効とすべきものとすることはできない。
　また、現時点において、本件訂正後の特許請求の範囲の請求項１、３及び５ないし７に係る発明についての特許を無効とすべき他の理由が存するものとも認められない。
　なお、本件訂正後の特許請求の範囲の請求項２及び４に係る発明についての特許は、その発明を特定する技術事項が訂正により全部削除されたことによって、当該各特許に係る本件無効審判請求が不適法となり、却下すべきものである。
　
第６　むすび
　以上のとおりであるから、本件訂正後の請求項１、３及び５ないし７に係る発明についての特許に対する本件無効審判請求は、成り立たない。
　また、本件訂正後の請求項２及び４に係る発明についての特許に対する本件無効審判請求は、却下すべきものである。
　本件審判に関する費用については、特許法第１６９条第２項の規定により準用する民事訴訟法第６１条及び同法第６２条の規定により、７分し、請求人がその５、被請求人がその２をそれぞれ負担すべきものである。
　よって、結論のとおり審決する。